(57)【特許請求の範囲】
【請求項１】
洗浄水を高圧で噴射して構造物の表面を洗浄することによってその構造物の表面から既存塗膜を除去するために使用される洗浄ガンユニットであって、
洗浄水を噴射ノズルから高圧で噴射する洗浄ガンと、
その洗浄ガンに装着されるフードと
を含み、
そのフードは、弾性を有するとともに、全体形状としては、概して中空薄肉円錐状を成すとともに、前記噴射ノズルの位置から噴射方向に進むにつれて末広がりとなり、断面形状としては、内角が直角、鋭角または鈍角となるようにそれぞれの一端において互いに突き当たる２辺より成る、概して三角形状を成す角部と前記２辺のそれぞれの他端をつなぐように延びる曲線部とが合体して成る非円形断面形状とされており、
前記フードの前記弾性および前記非円形断面形状は、前記フードの先端面がほぼ全周でまたは前記角部に対応する部分で部分的に前記構造物の標的洗浄面に接触する状態を維持しつつ、前記洗浄ガンが前記標的洗浄面をそれに沿って掃射することが可能となるように選択される塗膜除去用高圧洗浄ガンユニット。
【請求項２】
前記フードの前記弾性および前記非円形断面形状は、前記洗浄ガンが前記標的洗浄面に対して直角な姿勢で前記標的洗浄面に沿って掃射する場合であるか前記標的洗浄面に対して傾斜する姿勢で前記標的洗浄面に沿って掃射する場合であるかを問わず、前記フードの先端面がほぼ全周で前記標的洗浄面に接触する状態が確保されるように選択される請求項１に記載の塗膜除去用高圧洗浄ガンユニット。
【請求項３】
前記構造物は、内２面または外２面を標的洗浄面として有するアングル材であって内側または外側に稜線を有するものを有しており、
前記フードの前記弾性および前記非円形断面形状は、前記フードの先端面が前記非円形断面形状が前記標的洗浄面の前記稜線に関して対称となる姿勢でほぼ全周で前記標的洗浄面に接触する状態を維持しつつ、前記洗浄ガンが前記標的洗浄面である内２面をそれらに沿って同時に掃射するかまたは前記標的洗浄面である外２面をそれらに沿って同時に掃射することが可能となるように選択される請求項１または２に記載の塗膜除去用高圧洗浄ガンユニット。
【請求項４】
前記構造物は、入隅部の２面を前記標的洗浄面として有しており、
前記フードの前記弾性および前記非円形断面形状は、前記フードの先端面のうち前記角部に対応する部分が前記入隅部に形状的にフィットして線接触または面接触する状態を維持しつつ、前記洗浄ガンが前記入隅部をそれに沿って掃射することが可能となるように選択される請求項１または２に記載の塗膜除去用高圧洗浄ガンユニット。
【請求項５】
洗浄水を高圧で噴射して構造物の表面を洗浄することによってその構造物の表面から既存塗膜を除去するために使用される洗浄ガンに装着されるフードであって、
当該フードは、弾性を有するとともに、全体形状としては、概して中空薄肉円錐状を成すとともに、前記洗浄ガンの噴射ノズルの位置から噴射方向に進むにつれて末広がりとなり、断面形状としては、内角が直角、鋭角または鈍角となるようにそれぞれの一端において互いに突き当たる２辺より成る、概して三角形状を成す角部と前記２辺のそれぞれの他端をつなぐように延びる曲線部とが合体して成る非円形断面形状とされており、
当該フードの前記弾性および前記非円形断面形状は、当該フードの先端面がほぼ全周でまたは前記角部に対応する部分で部分的に前記構造物の標的洗浄面に接触する状態を維持しつつ、前記洗浄ガンが前記標的洗浄面をそれに沿って掃射することが可能となるように選択される塗膜除去用高圧洗浄ガン用フード。
【請求項６】
構造物の表面から既存塗膜を除去するために、洗浄水を高圧で噴射する洗浄ガンを前記構造物の表面に沿って掃射する方法であって、
前記洗浄ガンにフードが装着されており、
そのフードは、弾性を有するとともに、全体形状としては、概して中空薄肉円錐状を成すとともに、前記洗浄ガンの噴射ノズルの位置から噴射方向に進むにつれて末広がりとなり、断面形状としては、内角が直角、鋭角または鈍角となるようにそれぞれの一端において互いに突き当たる２辺より成る、概して三角形状を成す角部と前記２辺のそれぞれの他端をつなぐように延びる曲線部とが合体して成る非円形断面形状とされており、
当該方法は、
前記洗浄ガンを、前記フードの先端面がほぼ全周でまたは前記角部に対応する部分で部分的に前記構造物の標的洗浄面に接触する状態を維持しつつ、その標的洗浄面に沿って掃射する掃射工程を含む塗膜除去用高圧洗浄ガン掃射方法。
【請求項７】
前記掃射工程は、前記洗浄ガンを前記標的洗浄面に対して直角な姿勢で前記標的洗浄面に沿って掃射する場合であるか前記標的洗浄面に対して傾斜する姿勢で前記標的洗浄面に沿って掃射する場合であるかを問わず、前記フードの先端面が前記標的洗浄面に接触する状態が確保されるように、前記洗浄ガンを前記標的洗浄面に沿って掃射する工程を含む請求項６に記載の塗膜除去用高圧洗浄ガン掃射方法。
【請求項８】
前記構造物は、内２面または外２面を前記標的洗浄面として有するアングル材であって内側または外側に稜線を有するものを有しており、
前記掃射工程は、前記洗浄ガンを、前記フードの先端面が前記非円形断面形状が前記標的洗浄面の前記稜線に関して対称となる姿勢でほぼ全周で前記標的洗浄面に接触する状態を維持しつつ、前記標的洗浄面である内２面に沿って同時に掃射するかまたは前記標的洗浄面である外２面に沿って同時に掃射する工程を含む請求項６または７に記載の塗膜除去用高圧洗浄ガン掃射方法。
【請求項９】
前記構造物は、入隅部の２面を前記標的洗浄面として有しており、
前記掃射工程は、前記洗浄ガンを、前記フードの先端面のうち前記角部に対応する部分が前記入隅部に形状的にフィットして線接触または面接触する状態を維持しつつ、前記入隅部に沿って掃射する工程を含む請求項６または７に記載の塗膜除去用高圧洗浄ガン掃射方法。
【請求項１０】
洗浄水を高圧で噴射して構造物の表面を洗浄することによってその構造物の表面から既存塗膜を除去するために使用される洗浄ガンに装着されるフードであって、
当該フードは、弾性を有するとともに、全体形状としては、概して中空薄肉円錐状を成すとともに、前記洗浄ガンの噴射ノズルの位置から噴射方向に進むにつれて末広がりとなり、断面形状としては、概して円形断面形状とされており、
当該フードの前記弾性および前記円形断面形状は、当該フードの先端面がほぼ全周でまたは部分円周に対応する部分で部分的に前記構造物の標的洗浄面に接触する状態を維持しつつ、前記洗浄ガンが前記標的洗浄面をそれに沿って掃射することが可能となるように選択される塗膜除去用高圧洗浄ガン用フード。
【発明の詳細な説明】
【技術分野】
【０００１】
本発明は、洗浄水を高圧で噴射して構造物の素地から既存塗膜を除去して洗浄する技術に関するものであり、特に、その高圧洗浄時に、噴射後の洗浄水の飛散量および／または洗浄水との衝突によって構造物の素地から剥離された塗膜片の飛散量を減少させる技術に関するものである。
【背景技術】
【０００２】
特定の場合、例えば、構造物の素地に付着されている既存塗膜中に鉛などの有害物質が存在することが確認されたために、厚生労働省からの平成２６年５月３０日付けの通達に従うことが必要である場合には、建築物（家屋、ビル等）、鉄製の骨組み構造を用いて構成される細長い建造物である鉄塔（例えば、送電用鉄塔、通信用鉄塔など）、土木構造物（橋梁等）、船舶、車両（自動車、列車等）、飛行機等の構造物または構造体の表面を塗り替えるために、その表面にすでに被着されている既存塗膜を構造物の表面（素地）から剥離し、その後、新たな塗料を構造物の同じ表面上に塗布する種類の施工が行われる。
【０００３】
ここに、既存塗膜を剥離する方法としては、例えば特許文献１に記載されているように、物理的手法と化学的手法とが存在する。物理的手法は、スクレーパなどの手工具、ワイヤーブラシなどの除去具を電動モータを用いて回転させる電動回転工具、同様な除去具をエアモータを用いて回転させるエア回転工具、高圧水噴射機などの剥離機械などを作業者が用いて既存塗膜を構造物から剥離する手法である。
【０００４】
これに対し、化学的手法は、薬剤を含む剥離剤を既存塗膜に塗布してその既存塗膜を溶解または膨潤させ、それにより、既存塗膜を構造物から剥離する手法である。この手法は、例えば特許文献１に記載されているように、塗膜剥離剤を用いた湿式による塗膜除去方法すなわち湿式剥離方法とも称される。
【０００５】
その湿式剥離方法については、種々の要望が存在する。例えば、剥離剤が環境に対して与える悪影響が少ないという要望（環境対応能力の向上）、剥離剤が作業者の健康に対して与える悪影響が少ないという要望（作業者の健康被害の防止）、作業者が剥離作業を行う際の効率が高いという要望（作業者の剥離作業の効率化）、剥離剤が既存塗膜を剥離する能力が高いという要望（剥離剤の剥離性能の向上）などが存在する。
【０００６】
湿式剥離方法につき、特許文献１は、既存塗膜上に被着される剥離剤の層（以下、「剥離剤層」または「剥離剤の塗膜」ともいう。）の膜厚（以下、「塗膜厚」ともいう。）を増加させることを目的として、剥離剤のディッピング前にその剥離剤に界面活性剤を起泡剤として添加し、その状態で剥離剤を撹拌することによって剥離剤に微小な気泡を混入させる技術を開示している。ディッピングによって既存塗膜上に塗布される剥離剤の塗膜厚が増加して塗布量が増加すれば、剥離作業の効率化および剥離性能の向上という要望が満たされる可能性がある。
【０００７】
また、特許文献２は、剥離剤の塗布面積を拡大するために、エアレススプレー塗装機を用いる技術を開示している。しかし、この特許文献２は、剥離剤の塗膜厚を厚くするためにエアレススプレー塗装機を用いることが有用である点については開示も示唆もしていない。
【０００８】
ところで、本発明者は、塗膜剥離のために上述の物理的除去方法を単独で実施することの実用性、すなわち、上述の湿式剥離方法を実施することなく、すなわち、剥離剤を既存塗膜上に塗布することなく上述の物理的除去方法を単独で実施しても、既存塗膜が構造物から良好に剥離することができるか否かについて試験した。
【０００９】
ここで、念のため、重要な用語としての「剥離」および「除去」というそれぞれの用語の定義を説明するに、いずれの用語も、広義では、塗膜が構造物から分離することを意味する点で互いに共通する。しかし、「剥離」という用語は、その分離の形態が、強固な密着状態において塗膜（例えば、活膜）を構造物表面から「剥がす」というものである点で、その分離の形態を限定しない「除去」という用語とは異なる。
【００１０】
その意味において、「除去」という用語は、「剥離」という用語に対する上位概念を構成する。よって、「除去」という用語は、広義では、「剥離」という用語を包含するうえに、「剥がす」という形態以外の分離をも意味する。例えば、塗膜が構造物表面に強固にではなく、軟化、縮み、浮きや剥がれなどが発生しているためにかろうじて構造物表面に付着している塗膜（例えば、劣化塗膜）である場合に、その塗膜を構造物表面から分離することは、「剥離」というより「除去」という方がふさわしいことになる。また、塗膜の剥がれと塗膜の単なる分離とが一緒に行われる事象を「除去」という用語で総称してもよいことになる。
【００１１】
上記の試験の結果、本発明者が確認したことは、特定の試験条件のもとでは、種類の如何を問わず物理的除去方法を単独で実施する場合には、既存塗膜のほぼ全部を構造物から効率よく剥離することはできなかったということである。よって、塗膜剥離のために上述の物理的除去方法を単独で実施することの実用性は、少なくとも今回の試験においては、確認できなかった。
【００１２】
具体的には、本発明者は、物理的除去方法として高圧洗浄方法を単独で、かつ、特定の試験条件で試験した。その特定の試験条件としては、スプレーガンからの洗浄水の噴射圧が約１８０ｋｇｆ／ｃｍ２であるという噴射圧条件があった。この試験においては、既存塗膜の表面の汚れは除去されたものの、既存塗膜自体については、劣化が激しく、既に素地から部分的に浮いている部分しか剥離されなかった。よって、塗膜剥離のために高圧洗浄方法を単独で実施することの実用性は、少なくとも今回の試験においては、確認できなかった。
【００１３】
なお付言するに、本発明者は、高圧洗浄方法を単独で実施することの実用性は、上述の噴射圧を、例えば、約８００−約１，５００ｋｇｆ／ｃｍ２というように、超高圧に変更すれば、肯定される可能性があると認識した。しかし、本発明者は、この超高圧洗浄方法を実施する場合には、新たな問題がある可能性も認識した。
【００１４】
すなわち、本発明者は、万一超高圧洗浄水が作業者に衝突するとその作業者に身体的な危険があるという可能性、噴射後の超高圧洗浄水の飛散量が制御可能範囲を超えるほどに多いという可能性、超高圧洗浄水との衝突によって構造物の素地から剥離される塗膜片のサイズが制御可能範囲を超えるほどに大きいという可能性、その塗膜片の飛散量が制御可能範囲を超えるほどに多いという可能性とを認識したのである。
【００１５】
さらに、本発明者は、前工程としての湿式剥離方法と組み合わせて物理的除去方法を実施する場合に、その物理的除去方法として、電動回転工具を用いる方法と、エア回転工具を用いる方法と、高圧洗浄方法（超高圧洗浄を含む）とのそれぞれの実用性を評価するための試験も行った。
【００１６】
その試験の結果を踏まえ、本発明者は、既存塗膜の物理的除去作業中に構造物の素地が損傷され難いという観点で、上述の３種類の物理的除去方法を相互に評価したところ、高圧洗浄方法が他の方法より優位であると認識した。
【００１７】
塗膜除去用の高圧洗浄方法についてのいくつかの従来例が、特許文献３−７に開示されている。また、ガンについては、塗料を高圧で噴射する塗装ガンの一従来例が特許文献８に開示され、塗膜剥離用のウォータジェットガンの一従来例が特許文献９に開示され、高圧水を噴射するガンの一従来例が特許文献１０に開示されている。
【先行技術文献】
【特許文献】
【００１８】
【特許文献１】特開昭６２−２０５７５号公報
【特許文献２】特許第６４４２１０１号公報
【特許文献３】特開平９−１７０３３７号公報
【特許文献４】特開２００９−１７９８６０号公報
【特許文献５】特開２０１５−２２３５３１号公報
【特許文献６】特開２００５−１６１２８６号公報
【特許文献７】特開２００１−２１２４９８号公報
【特許文献８】特開２００２−０９６００６号公報
【特許文献９】特開２０２０−０４０３００号公報
【特許文献１０】特開平８−０６６６４４号公報
【発明の概要】
【発明が解決しようとする課題】
【００１９】
上述の従来技術のうち湿式剥離に関するものを背景に、本発明者は、前述の４つの要望、すなわち、環境対応能力の向上という要望と、作業者の健康被害の防止という要望と、剥離作業の効率化という要望と、剥離剤の剥離性能の向上という要望とのうちの少なくとも二つを同時に達成するために、剥離剤の塗布時にその剥離剤が飛散しないようにすることと、既存塗膜の表面上に塗布された剥離剤が既存塗膜から垂れることなくその剥離剤の塗膜厚ひいては塗布量を増加させることとを同時に行うことが重要であることに気が付いた。
【００２０】
そして、本発明者は、湿式剥離剤塗布技術につき、剥離剤の塗布時にその剥離剤が飛散しないようにすることと、既存塗膜の表面上に塗布された剥離剤が既存塗膜から垂れることなくその剥離剤の塗膜厚を極大化して塗布量ひいては塗布量を増加させることとを同時に行うことを可能にするための研究開発を行った。
【００２１】
それらの事情を背景にして、本発明のいくつかの側面は、湿式剥離剤塗布技術であって、剥離剤の塗布時にその剥離剤が飛散しないようにすることと、既存塗膜の表面上に塗布された剥離剤が既存塗膜から垂れることなくその剥離剤の塗膜厚ひいては塗布量を増加させることとを同時に行うことを可能にするものを提供することを第１の課題としてなされたものである。
【００２２】
さらに、上述の従来技術のうち高圧洗浄に関するものを背景に、本発明者は、高圧洗浄については、いくつかの要望があることに気が付いた。
【００２３】
まず、作業品質の観点から、次のような複数の要望がある。
【００２４】
１．洗浄水を用いた既存塗膜の物理的除去作業中に洗浄水によって構造物の素地が損傷する程度（構造物の素地が削り取られる量など）が低下すること。
【００２５】
２．噴射後に洗浄水が飛散する量（例えば、構造物との衝突前に洗浄水が飛散する量と、構造物に衝突して跳ね返った後に洗浄水が飛散する量との和）が減少すること。
【００２６】
３．洗浄水との衝突によって構造物の素地から剥離された塗膜片が飛散する量が減少すること。
【００２７】
また、作業効率の観点から、次のような複数の要望がある。
【００２８】
１．構造物との衝突前に洗浄水が飛散する量が減少し、それにより、洗浄水が無断に消費される量が減少し、ひいては、洗浄水として使用されることが必要な水の量が減少すること。
【００２９】
２．洗浄ガンから噴射した洗浄水が構造物の表面に衝突することに起因して当該洗浄ガンに生じる反動が軽減されること。
【００３０】
３．洗浄水による既存塗膜の剥離後に構造物の表面を再塗装等のために再洗浄せずに済むこと。
【００３１】
また、環境保護の観点から、次のような複数の要望がある。
【００３２】
１．洗浄水との衝突によって構造物の素地から剥離された塗膜片が飛散する量が減少すること。
【００３３】
２．廃水（または廃液）としての剥離洗浄後の洗浄水の中に混入した有害物質（例えば、既存塗膜に含有されるもの、構造物の素地のメッキ層に含有されるものおよび洗浄水に溶出したもの）を含むものを無毒化または弱毒化すること。
【００３４】
３．その無毒化または弱毒化された廃水を新たな洗浄水として再利用すること。
【００３５】
それらの事情を背景にして、本発明のいくつかのアスペクトは、洗浄水を高圧で噴射して構造物の素地（例えば、構造物の保護層としての亜鉛メッキ層）から既存塗膜を剥離して洗浄する技術であって、その高圧洗浄時に、噴射後の洗浄水の飛散量および／または洗浄水との衝突によって構造物の素地から剥離された塗膜片の飛散量を減少させるものを提供することを第２の課題としてなされたものである。
【００３６】
また、本発明のいくつかのアスペクトは、構造物に向かって噴射された洗浄水を廃水として回収して処理する技術であって、廃水（または廃液）としての剥離洗浄後の洗浄水の中に混入した有害物質を含むものの無毒化度を向上させるものを提供することを第３の課題としてなされたものである。
【課題を解決するための手段】
【００３７】
前述の、高圧洗浄時に、噴射後の洗浄水の飛散量および／または洗浄水との衝突によって構造物の素地から剥離された塗膜片の飛散量を減少させるという課題を解決するために、本発明の第１のアスペクトによれば、洗浄水を高圧で噴射して構造物の表面を洗浄することによってその構造物の表面から既存塗膜を除去するために使用される洗浄ガンユニットであって、
洗浄水を噴射ノズルから高圧で噴射する洗浄ガンと、
その洗浄ガンに装着されるフードと
を含み、
そのフードは、弾性を有するとともに、全体形状としては、概して中空薄肉円錐状を成すとともに、前記噴射ノズルの位置から噴射方向に進むにつれて末広がりとなり、断面形状としては、内角が直角、鋭角または鈍角となるようにそれぞれの一端において互いに突き当たる２辺より成る、概して三角形状を成す角部と前記２辺のそれぞれの他端をつなぐように延びる曲線部とが合体して成る非円形断面形状とされており、
前記フードの前記弾性および前記非円形断面形状は、前記フードの先端面がほぼ全周でまたは前記角部に対応する部分で部分的に前記構造物の標的洗浄面に接触する状態を維持しつつ、前記洗浄ガンが前記標的洗浄面をそれに沿って掃射することが可能となるように選択される塗膜除去用高圧洗浄ガンユニットが提供される。
【００３８】
また、本発明の第２のアスペクトによれば、洗浄水を高圧で噴射して構造物の表面を洗浄することによってその構造物の表面から既存塗膜を除去するために使用される洗浄ガンに装着されるフードであって、
当該フードは、弾性を有するとともに、全体形状としては、概して中空薄肉円錐状を成すとともに、前記噴射ノズルの位置から噴射方向に進むにつれて末広がりとなり、断面形状としては、内角が直角、鋭角または鈍角となるようにそれぞれの一端において互いに突き当たる２辺より成る、概して三角形状を成す角部と前記２辺のそれぞれの他端をつなぐように延びる曲線部とが合体して成る非円形断面形状とされており、
当該フードの前記弾性および前記非円形断面形状は、当該フードの先端面がほぼ全周でまたは前記角部に対応する部分で部分的に前記構造物の標的洗浄面に接触する状態を維持しつつ、前記洗浄ガンが前記標的洗浄面をそれに沿って掃射することが可能となるように選択される塗膜除去用高圧洗浄ガン用フードが提供される。
【００３９】
また、本発明の第３のアスペクトによれば、構造物の表面から既存塗膜を除去するために、洗浄水を高圧で噴射する洗浄ガンを前記構造物の表面に沿って掃射する方法であって、
前記洗浄ガンにフードが装着されており、
そのフードは、弾性を有するとともに、全体形状としては、概して中空薄肉円錐状を成すとともに、前記噴射ノズルの位置から噴射方向に進むにつれて末広がりとなり、断面形状としては、内角が直角、鋭角または鈍角となるようにそれぞれの一端において互いに突き当たる２辺より成る、概して三角形状を成す角部と前記２辺のそれぞれの他端をつなぐように延びる曲線部とが合体して成る非円形断面形状とされており、
当該方法は、
前記洗浄ガンを、前記フードの先端面がほぼ全周でまたは前記角部に対応する部分で部分的に前記構造物の標的洗浄面に接触する状態を維持しつつ、その標的洗浄面に沿って掃射する掃射工程を含む塗膜除去用高圧洗浄ガン掃射方法が提供される。
【００４０】
また、本発明の第４のアスペクトによれば、洗浄水を高圧で噴射して構造物の表面を洗浄することによってその構造物の表面から既存塗膜を除去するために使用される洗浄ガンに装着されるフードであって、
当該フードは、弾性を有するとともに、全体形状としては、概して中空薄肉円錐状を成すとともに、前記噴射ノズルの位置から噴射方向に進むにつれて末広がりとなり、断面形状としては、概して円形断面形状とされており、
当該フードの前記弾性および前記円形断面形状は、当該フードの先端面がほぼ全周でまたは部分円周に対応する部分で部分的に前記構造物の標的洗浄面に接触する状態を維持しつつ、前記洗浄ガンが前記標的洗浄面をそれに沿って掃射することが可能となるように選択される塗膜除去用高圧洗浄ガン用フードが提供される。
【００４１】
前述の第１の課題を解決するために、本発明の第１の側面によれば、構造物から既存塗膜を剥離剤を用いて湿式で剥離する方法であって、
当該方法は、
ノズルを有するエアレススプレーガンを用いることにより、圧縮エアを用いることなく、前記剥離剤自体を加圧して前記剥離剤を前記ノズルから噴射し、それにより、前記剥離剤は複数の液滴に分断されて前記塗膜表面に衝突する噴射工程と、
その噴射された剥離剤を前記塗膜表面上に塗布する塗布工程であって、その塗布に際し、前記剥離剤の前記複数の液滴が前記塗膜表面に衝突し、それにより、前記複数の液滴がそれぞれ大気中のエアを巻き込んで発泡化し、それにより、前記複数の液滴が複数のエアバブルとして前記塗膜表面上に被着されて固定されるものと、
前記剥離剤の粘度と、前記剥離剤が前記ノズルから噴射される際の噴射圧と、前記ノズルの平均口径とのうちの少なくとも一方は、前記エアレススプレーガンを用いて前記剥離剤が塗布される際のその剥離剤の霧化性が不良化するように設定する条件設定工程と
を含む塗膜剥離方法が提供される。
【００４２】
前述の第１の課題を解決するために、本発明の第２の側面によれば、構造物から既存塗膜を剥離剤を用いて湿式で剥離する方法であって、
当該方法は、
エアレススプレーガンを用いて前記剥離剤を噴射して複数の液滴に分断する噴射工程と、
その噴射された剥離剤を前記塗膜表面上に、前記剥離剤が前記塗膜表面上に被着されることによって形成されることとなる塗膜が前記既存塗膜の表面粗度が小さいほど大きい塗膜厚を有するように塗布する塗布工程と
を含む塗膜剥離方法が提供される。
【００４３】
前述の第２の課題を解決するために、本発明の第１のアスペクトによれば、洗浄水を高圧で噴射して構造物の表面を洗浄することによってその構造物の表面から既存塗膜を除去する塗膜除去用高圧洗浄システムであって、
洗浄水を噴射ノズルから高圧で噴射する洗浄ガンと、
その洗浄ガンに装着されるフードであって、前記噴射ノズルを覆うとともにその噴射ノズルから噴射方向に延び、それにより、その噴射ノズルからミスト状で噴射された洗浄水の飛散量および／または前記構造物の表面に衝突してそこから跳ね返る洗浄水の飛散量が減少するものと
を含み、
そのフードは、それの少なくとも先端部において弾性を有する素材によって構成され、
前記洗浄ガンは、前記フードの先端部のうちの少なくとも一部において前記構造物の表面に接触する状態で前記構造物を高圧洗浄する接触モードと、その接触なしで前記構造物を高圧洗浄する非接触モードとのうち少なくとも接触モードで使用することが可能である塗膜除去用高圧洗浄システムが提供される。
【００４４】
前述の第２の課題を解決するために、本発明の第２のアスペクトによれば、洗浄水を高圧で噴射して構造物の表面を洗浄することによってその構造物の表面から既存塗膜を除去するために使用される洗浄ガンであって、
作業者の片方の手で操作される主操作具としてのトリガと、
そのトリガの操作量に応じて当該洗浄ガンのオンオフと流量調整とを行う流量調整弁と、
作業者の反対側の手で操作される補助操作具としての噴射圧調整具と、
その噴射圧調整具の操作量に応じて当該洗浄ガンからの洗浄水の噴射圧を調整する噴射圧調整弁と
を含む塗膜除去用高圧洗浄ガンが提供される。
【００４５】
前述の第２の課題を解決するために、本発明の第３のアスペクトによれば、構造物から既存塗膜を剥離する塗膜剥離方法であって、
前記構造物から前記既存塗膜を剥離剤を用いて湿式で剥離する湿式剥離工程と、
その湿式剥離工程の実施後、洗浄ガンを用いて洗浄水を高圧で噴射して前記構造物の表面を洗浄することによってその構造物の表面から前記既存塗膜を除去する高圧洗浄工程と
を含み、塗膜除去用高圧洗浄システムでために前記剥離剤を前記既存塗膜に塗布する工程と、
前記洗浄ガンの噴射ノズルは、平吹きノズルであり、その平吹きノズルは、前記洗浄ガンが洗浄水を扇状のスプレーパターンで噴射することを可能とし、それにより、その噴射した洗浄水は、細長い瞬間的な洗浄領域で前記構造物の表面に衝突する塗膜剥離方法が提供される。
一例においては、前記洗浄ガンが、前記噴射ノズルから前記構造物上の目標到達点までの距離である噴射距離が約５０−約２００ｍｍである状態で、前記洗浄水を噴射するように構成される。
これに代えてまたはこれに加えて、一例においては、前記洗浄ガンが、約８０−約２５０ｋｇｆ／ｃｍ２の噴射圧で前記洗浄水を噴射するように構成される。
それらに代えてまたはそれらに加えて、一例においては、前記洗浄ガンが、約８−約２０Ｌ／ｍｉｎの噴射量で前記洗浄水を噴射するように構成される。
【００４６】
前述の第２の課題（および／または、作業者による洗浄ガンの角度操作性を向上させるという課題）を解決するために、本発明の第４のアスペクトによれば、洗浄水を高圧で噴射して構造物の表面を洗浄することによってその構造物の表面から既存塗膜を除去するために使用される洗浄ガンユニットであって、
洗浄水を噴射ノズルから高圧で噴射する洗浄ガンと、
その洗浄ガンに装着され、概して中空薄肉円錐状を成すフードと
を含み、
そのフードは、前記噴射ノズルを覆うとともにその噴射ノズルの位置から噴射方向に概して末広がり状に延びるとともに、前記洗浄ガンに近い本体部と前記洗浄ガンから離れた先端部とを有し、
前記本体部は、弾性体より構成され、
前記先端部は、前記噴射方向に対して概して平行な方向に延びる複数枚の可動片が前記先端部の周方向に沿って並ぶように構成され、
各可動片は、前記本体部によって片持ち状にかつ折れ曲がり可能に支持される塗膜除去用高圧洗浄ガンユニットが提供される。
【００４７】
前述の第２の課題（および／または、作業者による洗浄ガンの角度操作性を向上させるという課題）を解決するために、本発明の第５のアスペクトによれば、洗浄水を高圧で噴射して構造物の表面を洗浄することによってその構造物の表面から既存塗膜を除去するために使用される洗浄ガンに装着されるフードであって、
概して中空薄肉円錐状を成して、前記洗浄ガンの噴射ノズルを覆うとともにその噴射ノズルの位置から噴射方向に概して末広がり状に延びるとともに、前記洗浄ガンに近い本体部と前記洗浄ガンから離れた先端部とを有し、
前記本体部は、弾性体より構成され、
前記先端部は、前記噴射方向に対して概して平行な方向に延びる複数枚の可動片が前記先端部の周方向に沿って並ぶように構成され、
各可動片は、前記本体部によって片持ち状にかつ折れ曲がり可能に支持される塗膜除去用高圧洗浄ガン用フードが提供される。
【００４８】
前述の第３の課題を解決するために、本発明の第１のアスペクトによれば、洗浄水を高圧で噴射して構造物の表面を洗浄することによってその構造物の表面から既存塗膜を除去する塗膜除去用高圧洗浄システムであって、
前記噴射された洗浄水を廃水として回収して処理する廃水処理ユニットを含み、
その廃水処理ユニットは、作業者のために前記構造物に設置された足場に、それの床材より下方の位置に設置された二重シートを含み、
その二重シートは、上側のろ過シートと下側の集水シートとであってそれぞれ平面視において互いにオーバーラップするように配置されるものを含み、
前記ろ過シートは、前記廃水を受け止めるとともにその廃水をろ過してその廃水から固形物としての塗膜片を除去するように構成され、
前記集水シートは、ろ過後の廃水を前記ろ過シートから受け止めるとともにそのろ過後の廃水をそれの自重を利用して廃水出口まで誘導するように構成される塗膜除去用高圧洗浄システムが提供される。
【００４９】
前述の第３の課題を解決するために、本発明の第２のアスペクトによれば、洗浄水を高圧で噴射して構造物の表面を洗浄することによってその構造物の表面から既存塗膜を除去する塗膜除去用高圧洗浄システムであって、
高圧洗浄後の洗浄水を廃水として回収して保存するとともに、有害物質を含有する廃水に凝集剤、重金属不溶可剤および活性炭素粉等の吸着剤のうちの少なくとも一つが添加されることにより、前記廃水のうちの所定の有害物質が凝集化させられる凝集槽と、
その凝集槽内の廃水をろ過することにより、その廃水を、固形物としての有害物質と、その有害物質が除去された、ろ過後の廃水とに分別するろ過部と、
任意選択的なイオン交換繊維層またはイオン交換樹脂層であって、その層を前記ろ過後の廃水が通過すると、その廃水中の重金属イオンを捕捉して回収するものと
を含む塗膜除去用高圧洗浄システムが提供される。
【００５０】
前述の第３の課題を解決するために、本発明の第３のアスペクトによれば、洗浄水を高圧で噴射して構造物の表面を洗浄することによってその構造物の表面から既存塗膜を除去する塗膜除去用高圧洗浄方法であって、
高圧洗浄後の洗浄水を廃水として回収して凝集槽内に保存し、その凝集槽内に、有害物質を含有する廃水に凝集剤、重金属不溶可剤および活性炭素粉等の吸着剤のうちの少なくとも一つを添加し、それにより、前記廃水のうちの所定の有害物質を凝集化させる凝集化工程と、
前記凝集槽内の廃水をろ過することにより、その廃水を、固形物としての有害物質と、その有害物質が除去された、ろ過後の廃水とに分別するろ過工程と、
任意選択的な工程であって、イオン交換繊維層またはイオン交換樹脂層を前記ろ過後の廃水を通過させることにより、その廃水中の重金属イオンを捕捉して回収する工程と
を含む塗膜除去用高圧洗浄方法が提供される。
【００５１】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００５２】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００５３】
（１）  構造物から既存塗膜を剥離剤を用いて湿式で剥離する方法であって、
ノズルを有するエアレススプレーガンを用いることにより、圧縮エアを用いることなく、前記剥離剤自体を加圧して前記剥離剤を前記ノズルから噴射し、それにより、前記剥離剤を複数の液滴に分断する噴射工程と、
その噴射された剥離剤を前記塗膜表面上に塗布する塗布工程であって、その塗布に際し、前記剥離剤の前記複数の液滴が前記塗膜表面に衝突し、それにより、前記複数の液滴がそれぞれ大気中のエアを巻き込んで発泡化し、それにより、前記剥離剤が発泡状態で前記塗膜表面上に塗布されるものと、
その塗布完了から所要時間の経過後、前記剥離剤によって軟化した既存塗膜を前記構造物から物理的に剥離する剥離工程と
を含む塗膜剥離方法。
【００５４】
（２）  前記剥離剤は、高粘度を有する（１）項に記載の塗膜剥離方法。
【００５５】
（３）  前記剥離剤は、主成分と水とが界面活性剤を用いて乳化された水系剥離剤エマルジョンである（１）または（２）項に記載の塗膜剥離方法。
【００５６】
（４）  前記剥離剤は、溶剤系剥離剤である（１）または（２）項に記載の塗膜剥離方法。
【００５７】
（５）  前記塗布工程は、前記発泡状態にある剥離剤が平均直径が約０．１ｍｍから約０．５ｍｍまでの範囲内にある複数の泡を有するように、前記剥離剤を前記塗膜表面上に塗布する（１）ないし（４）項のいずれかに記載の塗膜剥離方法。
【００５８】
（６）  前記塗布工程は、前記剥離剤が前記塗膜表面上に被着されることによって形成される塗膜の平均塗膜厚が約１ｍｍであるように、前記剥離剤を前記塗膜表面上に塗布する（１）ないし（５）項のいずれかに記載の塗膜剥離方法。
【００５９】
（７）  前記塗布工程は、前記剥離剤が前記塗膜表面上に被着されることによって形成される塗膜の平均塗膜厚が約２ｍｍから約５ｍｍまでの範囲内にあるように、前記剥離剤を前記塗膜表面上に塗布する（１）ないし（５）項のいずれかに記載の塗膜剥離方法。
【００６０】
（８）  前記塗布工程は、前記剥離剤が前記塗膜表面上に被着されることによって形成される塗膜が前記既存塗膜の表面粗度が小さいほど大きい塗膜厚を有するように、前記剥離剤を前記塗膜表面上に塗布する（１）ないし（７）項のいずれかに記載の塗膜剥離方法。
【００６１】
（９）  前記噴射工程は、前記剥離剤の粘度とその剥離剤の前記ノズルからの吐出量とに応じて変化する高さを有する噴射圧で前記剥離剤を加圧して前記ノズルから噴射する（１）ないし（８）項のいずれかに記載の塗膜剥離方法。
【００６２】
（１０）  前記剥離剤は、揮発性を有し、
当該塗膜剥離方法は、さらに、
前記剥離剤の塗布完了後に、前記剥離剤に対して不透過性を有する保護シートで前記塗膜表面をラッピングし、それにより、前記剥離剤から発生した気化ガスが前記塗膜表面から大気に放出されることを防止するラッピング工程を含み、
前記剥離工程は、前記所要時間の経過後、前記保護シートを前記既存塗膜から剥離する工程を含む（１）ないし（９）項のいずれかに記載の塗膜剥離方法。
【００６３】
（１１）  前記噴射工程は、圧縮エアの流れに前記剥離剤を接触させてその剥離剤を霧吹きの原理で霧化する工程を含まず、さらに、前記剥離剤を前記ノズルから噴射する前に前記剥離剤を発泡させる工程を含まない（１）ないし（１０）項のいずれかに記載の塗膜剥離方法。
【００６４】
（２１）  構造物から既存塗膜を剥離剤を用いて湿式で剥離する方法であって、
前記剥離剤は、０．１Ｐａ・ｓより高い粘度を有する高粘度のものであり、
当該方法は、
ノズルを有するエアレススプレーガンを用いることにより、圧縮エアを用いることなく、前記剥離剤自体を加圧して前記剥離剤を前記ノズルから噴射し、それにより、前記剥離剤は複数の液滴に分断されて前記塗膜表面に衝突する噴射工程と、
その噴射された剥離剤を前記塗膜表面上に塗布する塗布工程であって、その塗布に際し、前記剥離剤の前記複数の液滴が前記塗膜表面に衝突し、それにより、前記複数の液滴がそれぞれ大気中のエアを巻き込んで発泡化し、それにより、前記複数の液滴が複数のエアバブルとして前記塗膜表面上に被着されて固定されるものと
を含む塗膜剥離方法。
【００６５】
（２２）  前記剥離剤は、１６Ｐａ・ｓ（２０℃）を超えない粘度を有する（２１）項に記載の塗膜剥離方法。
【００６６】
（２３）  前記剥離剤は、主成分と水とが界面活性剤を用いて乳化された水系剥離剤エマルジョンである（２１）または（２２）項に記載の塗膜剥離方法。
【００６７】
（２４）  前記剥離剤は、溶剤系剥離剤である（２１）または（２２）項に記載の塗膜剥離方法。
【００６８】
（２５）  前記噴射工程は、前記剥離剤を前記ノズルから８０ｋｇ／ｃｍ２を超えない噴射圧で噴射する（２１）ないし（２４）項のいずれかに記載の塗膜剥離方法。
【００６９】
（２６）  前記塗布工程は、重ね塗りせずに前記剥離剤が前記塗膜表面上に被着されることによって形成される塗膜の平均塗膜厚が約１ｍｍを下回らないように、前記剥離剤を前記塗膜表面上に塗布する（２１）ないし（２５）項のいずれかに記載の塗膜剥離方法。
【００７０】
（２７）  前記塗布工程は、重ね塗りせずに前記剥離剤が前記塗膜表面上に被着されることによって形成される塗膜の平均塗膜厚が約２ｍｍから約５ｍｍまでの範囲内にあるように、前記剥離剤を前記塗膜表面上に塗布する（２１）ないし（２５）項のいずれかに記載の塗膜剥離方法。
【００７１】
（２８）  前記塗布工程は、１．０ｋｇ／ｍ２の塗布量を有するように前記剥離剤を前記塗膜表面上に塗布する（２１）ないし（２７）項のいずれかに記載の塗膜剥離方法。
【００７２】
（２９）  前記噴射工程は、前記剥離剤の粘度とその剥離剤の前記ノズルからの吐出量とに応じて変化する高さを有する噴射圧で前記剥離剤を加圧して前記ノズルから噴射する（２１）ないし（２８）項のいずれかに記載の塗膜剥離方法。
【００７３】
（３０）  前記剥離剤は、揮発性を有し、
当該塗膜剥離方法は、さらに、
前記剥離剤の塗布完了後に、前記剥離剤に対して不透過性を有する保護シートで前記塗膜表面をラッピングし、それにより、前記剥離剤から発生した気化ガスが前記塗膜表面から大気に放出されることを防止するラッピング工程と、
所定時間の経過後、前記保護シートを前記既存塗膜から剥離し、さらに、前記剥離剤によって軟化した既存塗膜を前記構造物から剥離する剥離工程と
含む（２１）ないし（２９）項のいずれかに記載の塗膜剥離方法。
【００７４】
（３１）  前記噴射工程は、圧縮エアの流れに前記剥離剤を接触させてその剥離剤を霧吹きの原理で霧化する工程を含まず、さらに、前記剥離剤を前記ノズルから噴射する前に前記剥離剤を発泡させる工程を含まない（２１）ないし（３０）項のいずれかに記載の塗膜剥離方法。
【００７５】
（５１）  構造物から既存塗膜を剥離剤を用いて湿式で剥離する方法であって、
当該方法は、
ノズルを有するエアレススプレーガンを用いることにより、圧縮エアを用いることなく、前記剥離剤自体を加圧して前記剥離剤を前記ノズルから噴射し、それにより、前記剥離剤は複数の液滴に分断されて前記塗膜表面に衝突する噴射工程と、
その噴射された剥離剤を前記塗膜表面上に塗布する塗布工程であって、その塗布に際し、前記剥離剤の前記複数の液滴が前記塗膜表面に衝突し、それにより、前記複数の液滴がそれぞれ大気中のエアを巻き込んで発泡化し、それにより、前記複数の液滴が複数のエアバブルとして前記塗膜表面上に被着されて固定されるものと、
前記剥離剤の粘度と、前記剥離剤が前記ノズルから噴射される際の噴射圧と、前記ノズルの平均口径とのうちの少なくとも一方は、前記エアレススプレーガンを用いて前記剥離剤が噴霧される際のその剥離剤の霧化性が不良化するように設定される塗膜剥離方法。
【００７６】
（５２）  前記粘度と前記噴射圧と前記平均口径とのうちの少なくとも一方は、前記複数の液滴のそれぞれの平均粒径が５０μｍより大きくなるように設定される（５１）項に記載の塗膜剥離方法。
【００７７】
（５３）  前記粘度は、０．１Ｐａ・ｓ（２０℃）より高い値に設定される（５１）または（５２）項に記載の塗膜剥離方法。
【００７８】
（５４）  前記噴射圧は、８０ｋｇ／ｃｍ２を超えない高さに設定される（５１）ないし（５３）項のいずれかに記載の塗膜剥離方法。
【００７９】
（５５）  前記等価口径は、０．４ｍｍ以上の値に設定される（５１）ないし（５４）項のいずれかに記載の塗膜剥離方法。
【００８０】
（５６）  前記粘度は、１６Ｐａ・ｓ（２０℃）を超えない値に設定される（５１）ないし（５５）項のいずれかに記載の塗膜剥離方法。
【００８１】
（５７）  前記塗布工程は、重ね塗りせずに前記剥離剤が前記塗膜表面上に被着されることによって形成される塗膜の平均塗膜厚が約１ｍｍを下回らないように、前記剥離剤を前記塗膜表面上に塗布する（５１）ないし（５６）項のいずれかに記載の塗膜剥離方法。
【００８２】
（５８）  前記塗布工程は、重ね塗りせずに前記剥離剤が前記塗膜表面上に被着されることによって形成される塗膜の平均塗膜厚が約２ｍｍから約５ｍｍまでの範囲内にあるように、前記剥離剤を前記塗膜表面上に塗布する（５１）ないし（５７）項のいずれかに記載の塗膜剥離方法。
【００８３】
（５９）  前記塗布工程は、１．０ｋｇ／ｍ２の塗布量を有するように前記剥離剤を前記塗膜表面上に塗布する（５１）ないし（５８）項のいずれかに記載の塗膜剥離方法。
【００８４】
（６０）  前記噴射工程は、前記剥離剤の粘度とその剥離剤の前記ノズルからの吐出量とに応じて変化する高さを有する噴射圧で前記剥離剤を加圧して前記ノズルから噴射する（５１）ないし（５９）項のいずれかに記載の塗膜剥離方法。
【００８５】
（６１）  前記剥離剤は、揮発性を有し、
当該塗膜剥離方法は、さらに、
前記剥離剤の塗布完了後に、前記剥離剤に対して不透過性を有する保護シートで前記塗膜表面をラッピングし、それにより、前記剥離剤から発生した気化ガスが前記塗膜表面から大気に放出されることを防止するラッピング工程と、
所定時間の経過後、前記保護シートを前記既存塗膜から剥離し、さらに、前記剥離剤によって軟化した既存塗膜を前記構造物から剥離する剥離工程と
含む（５１）ないし（６０）項のいずれかに記載の塗膜剥離方法。
【００８６】
（６２）  前記噴射工程は、圧縮エアの流れに前記剥離剤を接触させてその剥離剤を霧吹きの原理で霧化する工程を含まず、さらに、前記剥離剤を前記ノズルから噴射する前に前記剥離剤を発泡させる工程を含まない（５１）ないし（６１）項のいずれかに記載の塗膜剥離方法。
【００８７】
（６３）  構造物から既存塗膜を剥離剤を用いて湿式で剥離する方法であって、
当該方法は、
エアレススプレーガンを用いて前記剥離剤を噴射して複数の液滴に分断する噴射工程と、
その噴射された剥離剤を前記塗膜表面上に、前記剥離剤が前記塗膜表面上に被着されることによって形成されることとなる塗膜が前記既存塗膜の表面粗度が小さいほど大きい塗膜厚を有するように塗布する塗布工程と
を含む塗膜剥離方法。
【００８８】
（７１）  洗浄水を高圧で噴射して構造物の表面を洗浄することによってその構造物の表面から既存塗膜を除去する塗膜除去用高圧洗浄システムであって、
洗浄水を噴射ノズルから高圧で噴射する洗浄ガンと、
その洗浄ガンに装着されるフードであって、前記噴射ノズルを覆うとともにその噴射ノズルから噴射方向に延び、それにより、その噴射ノズルからミスト状で噴射された洗浄水の飛散量および／または前記構造物の表面に衝突してそこから跳ね返る洗浄水の飛散量が減少するものと
を含み、
そのフードは、それの少なくとも先端部において弾性を有する素材によって構成され、
前記洗浄ガンは、前記フードの先端部のうちの少なくとも一部において前記構造物の表面に接触する状態でその構造物を高圧洗浄する接触モードと、その接触なしで前記構造物を高圧洗浄する非接触モードとのうち少なくとも接触モードで使用することが可能である塗膜除去用高圧洗浄システム。
【００８９】
（７２）  前記フードは、全体形状として、概して中空薄肉円錐状を成すとともに、前記噴射ノズルから噴射方向に進むにつれて末広がりとなり、断面形状として、円形を成すか、または楕円形を成すか、長円形を成すか、もしくは、当該フードの周方向における少なくとも一か所において角部を有するように非円形を成す（７１）項に記載の塗膜除去用高圧洗浄システム。
【００９０】
（７３）  前記素材は、少なくとも先端部において少なくとも部分的な光透過性を有する（７１）または（７２）項に記載の塗膜除去用高圧洗浄システム。
【００９１】
（７４）  前記素材は、少なくとも先端部においてシリコーンを含む（７１）ないし（７３）項のいずれかに記載の塗膜除去用高圧洗浄システム。
【００９２】
（７５）  前記噴射ノズルは、平吹きノズルであり、その平吹きノズルは、前記洗浄ガンが洗浄水を扇状のスプレーパターンで噴射することを可能とし、それにより、その噴射した洗浄水は、細長い瞬間的な洗浄領域で前記構造物の表面に衝突する（７１）ないし（７４）項のいずれかに記載の塗膜除去用高圧洗浄システム。
【００９３】
（７６）  前記洗浄ガンは、前記噴射ノズルから前記構造物上の目標到達点までの距離である噴射距離が約５０−約２００ｍｍである状態で、前記洗浄水を噴射する（７１）ないし（７５）項のいずれかに記載の塗膜除去用高圧洗浄システム。
【００９４】
（７７）  前記洗浄ガンは、約８０−約２５０ｋｇｆ／ｃｍ２の噴射圧で前記洗浄水を噴射するように構成される（７１）ないし（７６）項のいずれかに記載の塗膜除去用高圧洗浄システム。
【００９５】
（７８）  前記洗浄ガンは、約８−約２０Ｌ／ｍｉｎの噴射量で前記洗浄水を噴射するように構成される（７１）ないし（７７）項のいずれかに記載の塗膜除去用高圧洗浄システム。
【００９６】
（７９）  前記洗浄ガンは、
作業者の片方の手で操作される主操作具としてのトリガと、
そのトリガの操作量に応じて当該洗浄ガンのオンオフと流量調整とを行う流量調整弁と、
作業者の反対側の手で操作される補助操作具としての噴射圧調整具と、
その噴射圧調整具の操作量に応じて当該洗浄ガンからの洗浄水の噴射圧を調整する噴射圧調整弁と
を含む（７１）ないし（７８）項のいずれかに記載の塗膜除去用高圧洗浄システム。
【００９７】
（８０）  さらに、前記噴射ノズルから噴射された洗浄水を廃水として回収して処理する廃水処理ユニットを含み、
その廃水処理ユニットは、作業者のために前記構造物に設置された足場に、それの床材より下方の位置に設置された二重シートを含み、
その二重シートは、上側のろ過シートと下側の集水シートとであってそれぞれ平面視において互いにオーバーラップするように配置されるものを含み、
前記ろ過シートは、前記廃水を受け止めるとともにその廃水をろ過してその廃水から固形物としての塗膜片を除去するように構成され、
前記集水シートは、ろ過後の廃水を前記ろ過シートから受け止めるとともにそのろ過後の廃水をそれの自重を利用して廃水出口まで誘導するように構成される（７１）ないし（７９）項のいずれかに記載の塗膜除去用高圧洗浄システム。
【００９８】
（８１）  前記廃水処理ユニットは、さらに、
前記廃水出口から排出されたろ過後の廃水を回収して保存するとともに、有害物質を含有する廃水に凝集剤、重金属不溶可剤および活性炭素粉等の吸着剤のうちの少なくとも一つが添加されることにより、前記廃水のうちの所定の有害物質が凝集化させられる凝集槽と、
その凝集槽内の廃水をろ過することにより、その廃水を、固形物としての有害物質と、その有害物質が除去された、ろ過後の廃水とに分別するろ過部と、
任意選択的なイオン交換繊維層またはイオン交換樹脂層であって、その層を前記ろ過後の廃水が通過すると、その廃水中の重金属イオンを捕捉して回収するものと
を含む（８０）項に記載の塗膜除去用高圧洗浄システム。
【００９９】
（８２）  前記廃水処理ユニットは、さらに、
前記ろ過部を通過してそこから排出された無毒化廃水を新たな洗浄水として再利用する再利用手段と、
前記ろ過部を通過せずにそこに残存する湿潤フロックであって前記有害物質を含有するものを脱水する脱水手段と
を含む（８１）項に記載の塗膜除去用高圧洗浄システム。
【０１００】
（８３）  洗浄水を高圧で噴射して構造物の表面を洗浄することによってその構造物の表面から既存塗膜を除去する塗膜除去用高圧洗浄方法であって、
当該方法は、洗浄水を噴射ノズルから高圧で噴射する洗浄ガンであって、前記噴射ノズルを覆うとともにその噴射ノズルから噴射方向に延び、それにより、その噴射ノズルからミスト状で噴射された洗浄水の飛散量および／または前記構造物の表面に衝突してそこから跳ね返る洗浄水の飛散量が減少するフードが装着されたものを用いて実施され、
当該方法は、
前記洗浄ガンを、前記フードの先端部のうちの少なくとも一部において前記構造物の表面に接触する状態でその構造物を高圧洗浄する接触モードで使用する第１工程と、
前記洗浄ガンを、前記フードにおいて前記構造物の表面に接触しない状態でその構造物を高圧洗浄する非接触モードで使用する第２工程であって、任意選択的に実施されるものと、
それら第１工程および第２工程のうちのいずれが実施される場合でも、実施される工程と並行して、前記洗浄ガンを、噴射した洗浄水が前記構造物の表面に衝突する細長い瞬間的な洗浄領域に対して交差する向きに移動させて掃射する第３工程と
を含む塗膜除去用高圧洗浄方法。
【０１０１】
（９１）  高圧洗浄水との衝突によって塗装済の構造物の表面から既存塗膜を除去する方法であって、
作業者が手持ち型の洗浄ガンを用いて洗浄水を圧力下に前記洗浄ガンの噴射口から噴射させることにより、前記既存塗膜を前記構造物の表面から除去する機械的除去と、その構造物の表面を洗浄水で洗浄する水洗とを行う高圧洗浄工程と、
前記噴射されられた洗浄水が前記構造物に衝突することにより、液体成分としての洗浄水と、固体成分としての塗膜片であって洗浄水との衝突によって前記構造物の表面から物理的に剥離されて除去されたものとの混合物として生成される廃水を処理する廃水処理工程と
を含み、
前記高圧洗浄工程は、前記洗浄ガンから噴射されられた洗浄水のうち、洗浄水が空気中を飛行する際に洗浄水が予定の飛行経路から側方に飛散する量が所定の許容値を超えないように、
（ａ）前記洗浄ガンの噴射口における洗浄水の圧力である噴射圧と、
（ｂ）洗浄水が前記洗浄ガンの噴射口から噴射させられた後に空気中を飛行する際の飛行経路の形状としての末広がりの扇形スプレーパターンの頂角である噴射角と、
（ｃ）前記洗浄ガンの噴射口から噴射させられた洗浄水の、前記扇形スプレーパターンの各断面における圧力の分布と、
（ｄ）前記洗浄ガンの噴射口から洗浄水が単位時間当たりに噴射する量である噴射量と
を含む４つの制御変数のうちの少なくとも２つに関する２つの条件が設定され、それら設定された条件のもとで洗浄水を前記洗浄ガンから噴射させ、
前記廃水処理工程は、
前記構造物に関連する高圧洗浄現場において前記廃水を回収して所定位置に設置された容器内に収容する廃水回収工程と、
その容器内に収容された廃水内に凝集剤を添加し、それにより、前記廃水内に存在する有害物質を凝集させる凝集工程と、
前記凝集剤が添加された廃水をろ過することにより、前記凝集させられた有害物質を前記廃水から分離して回収する分離工程と、
前記構造物に関連する作業現場において、分析キットを用いることにより、前記ろ過後の廃水の成分を分析し、その廃水の成分が所定の排水基準であって前記ろ過後の廃水の透明度に関する基準を有するものを満たすか否かを判定する分析工程と、
前記廃水の成分が前記排水基準を満たすと判定されると、前記廃水を排水するかまたは次回の高圧洗浄に再利用する排水・再利用工程と、
前記廃水の成分が前記排水基準を満たないと判定されると、前記廃水に対し、前記凝集工程、前記凝集物回収工程および前記分析工程を反復させる反復工程と
を含む高圧洗浄型塗膜除去方法。
【０１０２】
（９２）  前記構造物は、金属製であり、その構造物の表面は、亜鉛メッキ層で被覆され、その亜鉛メッキ層は、前記既存塗膜で被覆されており、
前記高圧洗浄工程は、洗浄水による前記亜鉛メッキ層の損傷が実質的に最小化し、それにより、前記構造物の防錆能力が実質的に維持される噴射条件で実施される（９１）項に記載の高圧洗浄型塗膜除去方法。
【０１０３】
（９３）  前記噴射条件は、
前記噴射圧が約８０−約２５０ｋｇｆ／ｃｍ２という範囲内にあるという噴射圧条件と、
前記噴射角が約１０−約１５度という範囲内にあるという噴射角条件と、
噴射させられた洗浄水の、前記扇形スプレーパターンの各断面における圧力の分布が実質的に均等である圧力分布条件と、
前記噴射量が約８−約２０Ｌ／ｍｉｎという範囲内にあるという噴射量条件と
を累加的に含む（９１）または（９２）項に記載の高圧洗浄型塗膜除去方法。
【０１０４】
（９４）  前記高圧洗浄工程は、
剥離剤を前記既存塗膜上に塗布するのに先立ち、前記洗浄水を前記既存塗膜に向かって噴射させ、それにより、前記既存塗膜の表面であって前記剥離剤が塗布される予定のものを清浄化するとともに、前記既存塗膜のうち、前記剥離剤の塗布前に前記構造物の表面から浮き上がっている部分を剥離して除去する予備洗浄工程と、
前記既存塗膜上に塗布された前記剥離剤によって前記既存塗膜が前記構造物上において膨潤軟化した後、前記洗浄水を前記既存塗膜に向かって噴射させ、それにより、前記既存塗膜を前記構造物から剥離して除去する本番洗浄工程と
を含む（９１）ないし（９３）項のいずれかに記載の高圧洗浄型塗膜除去方法。
【０１０５】
（９５）  前記第１の噴射圧は、前記第２の噴射圧の約５０％未満、約６０％未満、約７０％未満、約８０％未満または約９０％未満である（９４）項に記載の高圧洗浄型塗膜除去方法。
【０１０６】
（９６）  前記洗浄ガンは、それから噴射された洗浄水が前記構造物に衝突することに起因する反動を軽減する反動軽減手段を有する（９１）ないし（９５）項のいずれかに記載の高圧洗浄型塗膜除去方法。
【０１０７】
（９７）  前記反動軽減手段は、前記洗浄ガンにおいて、洗浄水が噴射される際のその洗浄水の噴射方向とは逆向きに、かつ、その噴射方向と同軸に、圧縮空気を噴射し、それにより、前記反動を、同じ洗浄ガンから噴射された圧縮空気が周囲の静止空気に衝突することによって発生する第２の反動によって少なくとも部分的に打ち消す（９６）に記載の高圧洗浄型塗膜除去方法。
【０１０８】
（９８）  前記廃水回収工程は、前記構造物において、順次移動する作業現場を包囲するように位置可変に設置される集水シートと、その集水シートから延び出すドレンホースとを用いることにより、前記廃水を作業現場において回収し、その回収された廃水を前記容器まで送給する（９１）ないし（９７）項のいずれかに記載の高圧洗浄型塗膜除去方法。
【０１０９】
（９９）  前記有害物質は、重金属（鉛など）、クロムおよびＰＣＢを含み、
前記凝集剤は、
前記有害物質を選択的に凝集させるという条件と、
前記ろ過後の廃水において、前記有害物質の含有濃度が所定の基準値を下回るという条件と、
前記ろ過後の廃水の透明度が所定の基準値を超えるという条件と
を累加的に満たすように選定される（９１）ないし（９８）項のいずれかに記載の高圧洗浄型塗膜除去方法。
【０１１０】
（１０１）  洗浄水を高圧で噴射して構造物の表面を洗浄することによってその構造物の表面から既存塗膜を除去するために使用される洗浄ガンユニットであって、
洗浄水を噴射ノズルから高圧で噴射する洗浄ガンと、
その洗浄ガンに装着され、概して中空薄肉円錐状を成すフードと
を含み、
そのフードは、前記噴射ノズルを覆うとともにその噴射ノズルから噴射方向に末広がり状に延びるとともに、前記洗浄ガンに近い本体部と前記洗浄ガンから離れた先端部とを有し、
その先端部は、前記フードの先端面から前記噴射方向とは概して逆向きに、かつ、前記先端部と前記本体部との境界線まで延びる複数本のスリットにより、複数の可動片に分割され、
各可動片は、薄板状を成すとともに前記本体部によって片持ち状にかつ弾性屈曲可能に支持される塗膜除去用高圧洗浄ガンユニット。
【０１１１】
（１０２）  前記洗浄ガンは、前記フードの前記複数の可動片のうちの１つまたは複数の可動片において前記構造物の表面に接触する状態でその構造物に対して停止または移動させられることによって前記構造物を高圧洗浄することが可能である（１０１）項に記載の塗膜除去用高圧洗浄ガンユニット。
【０１１２】
（１０３）  前記洗浄ガンは、前記１つまたは複数の可動片において前記構造物の表面に接触する状態でその構造物の表面を掃射する際、その構造物にそれの表面から突出する障害物が存在すると、前記１つまたは複数の可動片のうち前記障害物に対向するものが自身の弾性変形によって前記障害物を乗り越えることが可能である（１０２）項に記載の塗膜除去用高圧洗浄ガンユニット。
【０１１３】
（１０４）  当該洗浄ガンユニットは、前記フードが前記先端部の全周で前記構造物の表面に接触する状態でその構造物の表面を掃射する（１０１）ないし（１０３）項のいずれかに記載の塗膜除去用高圧洗浄ガンユニット。
【０１１４】
（１０５）  前記フードは、断面形状として、当該フードの周方向における少なくとも一か所において角部を有するように非円形を成すように構成される（１０１）ないし（１０４）項のいずれかに記載の塗膜除去用高圧洗浄ガンユニット。
【０１１５】
（１０６）  洗浄水を高圧で噴射して構造物の表面を洗浄することによってその構造物の表面から既存塗膜を除去するために使用される洗浄ガンに、その洗浄ガンの噴射ノズルからミスト状で噴射された洗浄水の飛散量および／または前記構造物の表面に衝突してそこから跳ね返る洗浄水の飛散量が減少するために着脱可能または着脱不能に装着されるフードであって、
当該フードは、概して中空薄肉円錐状を成し、
そのフードは、前記噴射ノズルを覆うとともにその噴射ノズルから噴射方向に末広がり状に延びるとともに、前記洗浄ガンに近い本体部と前記洗浄ガンから離れた先端部とを有し、
その先端部が、当該フードの先端面から前記噴射方向に対して概して平行な方向に延びる複数枚の可動片が前記先端部の周方向に沿って並ぶように構成されるとともに、各可動片は、前記本体部によって片持ち状にかつ弾性屈曲可能に支持されるという第１の構成と、
当該フードが、断面形状として、当該フードの周方向における少なくとも一か所において角部を有するように非円形を成すように構成されるという第２の構成と
のうちの少なくとも一方が採用される塗膜除去用高圧洗浄ガン用フード。
【図面の簡単な説明】
【０１１６】
【図１】図１は、本発明の例示的な第１実施形態に従う塗膜剥離方法を実施するために使用される例示的なエアレス塗布機を概念的に表す系統図である。
【図２】図２は、図１に示すエアレス塗布機において選択的に使用される複数種類の剥離剤すなわちリムーバのそれぞれの組成および使用温度を表す表である。
【図３】図３は、前記塗膜剥離方法における例示的な準備工程を示す工程図である。
【図４】図４は、前記塗膜剥離方法における例示的な施工工程を示す工程図である。
【図５】図５は、図１に示すエアレススプレーガンのうちのノズルから噴射したリムーバの性状の時間的変遷を概念的に表す図である。
【図６】図６は、本発明の一実施例によって既存塗膜上に塗布されたリムーバの塗着性の試験結果を比較例と対比して示す図である。
【図７】図７（ａ）は、液状の剥離剤をエアレス塗布するに際して、エアレススプレーガンから噴霧される前の剥離剤の粘度と、噴霧によって当該剥離剤が分断された複数の液滴のそれぞれの粒径（例えば、平均直径）と、エアレススプレーガンによる剥離剤の霧化性との間に成立する一般的な関係を概念的に表すグラフであり、同図（ｂ）は、同じ噴霧環境において、エアレススプレーガンからの剥離剤の噴射圧と、前記各液滴の粒径との間に成立する一般的な関係を概念的に表すグラフである。
【図８】図８は、前記第１実施形態に従う塗膜剥離方法を実施するに際して、既存塗膜の表面粗度に応じて、剥離剤をその既存塗膜の表面上に塗布すべき膜の厚さである平均塗膜厚が決定されるプロセスの一例を概念的に表すグラフである。
【図９】図９は、本発明の例示的な第２実施形態に従う塗膜剥離方法の一例を示す工程図である。
【図１０】図１０は、図９における高圧洗浄を実施するために使用される塗膜除去用高圧洗浄システムのうちの洗浄ガンを示す部分断面側面図である。
【図１１】図１１（ａ）は、図１０に示すフードを取り出して示す正面図であり、同図（ｂ）は、そのフードのうちの基端部を示す断面図である。
【図１２】図１２（ａ）は、図１０に示す洗浄ガンから噴射される洗浄水のスプレーパターンを示す斜視図であり、同図（ｂ）は、前記洗浄ガンの噴射ノズルを取り出して拡大して示す正面図である。
【図１３】図１３（ａ）は、図１０に示すフードが作業対象としての構造物のうちのアングル材の入隅に形状的にフィットする様子を説明するための斜視図であり、同図（ｂ）は、図１０に示す洗浄ガンの掃射中に、前記フードが、前記アングル材に締結されたボルトの露出部を弾性変形によって乗り越える様子を時系列的に説明するための側面図であり、同図（ｃ）は、前記フードが前記ボルトの露出部を乗り越える際に弾性変形する様子を説明するための正面図である。
【図１４】図１４（ａ）は、図１０に示す洗浄ガンの複数の洗浄力特性として、噴射水量と衝撃圧力との関係を概念的に説明するためのグラフであり、同図（ｂ）は、噴射角度と衝撃圧力との関係を概念的に説明するためのグラフである。
【図１５】図１５（ａ）は、図１０に示す洗浄ガンの複数の別の洗浄力特性として、噴射圧と衝撃圧力との関係を概念的に説明するためのグラフであり、同図（ｂ）は、噴射距離と衝撃圧力との関係を概念的に説明するためのグラフである。
【図１６】図１６は、図１０に示す洗浄ガンが洗浄水を噴射して洗浄面に衝突させる際に洗浄水が飛散する複数の場所および複数の向きを概念的に説明するための斜視図である。
【図１７】図１７（ａ）は、図９における廃水処理を実施するために使用される廃水処理ユニットのうちの一部としての二重シートの一例を示す斜視図であり、同図（ｂ）は、その二重シートのうちの集水シートを示す側面図である。
【図１８】図１８は、図１７に示す廃水処理ユニットのうちの残りの部分の一例を示す斜視図である。
【図１９】図１９は、図９に示す廃水処理の一例を示す工程図である。
【図２０】図２０は、図９に示す塗膜剥離方法の別の例を示す工程図である。
【図２１】図２１は、本発明の例示的な第３実施形態に従う塗膜剥離方法における高圧洗浄を実施するために使用される塗膜除去用高圧洗浄ガンユニットを示す斜視図である。
【図２２】図２２（ａ）は、図２１に示す洗浄ガンユニットのうちのフードのうちの角部の形状の一例を示す断面図であり、同図（ｂ）は、その角部の形状の別の例を示す断面図である。
【図２３】図２３（ａ）は、図２１に示す各可動片を構造物の障害物と共に示す平面図であり、同図（ｂ）は、図２１に示す各可動片を構造物の障害物と共に示す側面図であり、同図（ｃ）は、代表的な１つの可動片が前記構造物の洗浄面に摺接しつつ前記洗浄ガンユニットが前記洗浄面を掃射する過程において前記可動片が前記障害物を乗り越える際の動的挙動を時系列的に示す側面図である。
【図２４】図２４は、前記洗浄ガンユニットが前記洗浄面に対して傾斜する姿勢で前記洗浄面を掃射する様子を示す側面断面図である。
【図２５】図２５（ａ）は、前記洗浄ガンユニットが前記構造物としてのアングル材の内２面を同時に掃射する様子を示す斜視図であり、同図（ｂ）は、前記洗浄ガンユニットが前記構造物としてのアングル材の外２面を同時に掃射する様子を示す斜視図である。
【図２６】図２６は、図２１に示すフードを同図に示す洗浄ガンに装着する方法の一例を説明するための部分正面断面図である。
【図２７】図２７は、図２１に示すフードを折り曲げ加工によって製作するためのシート材の一例を示す平面図である。
【図２８】図２８は、図２１に示すフードのうちの各可動片のヒンジを例示する斜視図である。
【発明を実施するための形態】
【０１１７】
［第１実施形態］
【０１１８】
以下、本発明の例示的な第１実施形態を図面に基づいて詳細に説明する。
【０１１９】
本発明の例示的な一実施形態は、構造物（または構造物）から既存塗膜を剥離剤（以下、「リムーバ」ともいう。）を用いて剥離する湿式剥離方法に関するものである。具体的には、その湿式剥離方法は、剥離剤を既存塗膜上に発泡型エアレス（無気噴射、無気噴霧）塗布して剥離する発泡型エアレス塗布剥離方法である。
【０１２０】
その発泡型エアレス塗布剥離方法の一例は、高粘度の剥離剤を既存塗膜上に発泡型エアレス塗布して剥離する方法である。
【０１２１】
ここに、「高粘度」は、例えば、塗料粘度で表現すると、一般的な塗装が可能な粘度限界（例えば、０．１Ｐａ・ｓ（２０℃））より高い粘度を意味する。例えば、「高粘度」は、ゲルコート塗料に相当する粘度（３Ｐａ・ｓ（２０℃））またはそれより高い粘度を意味する場合や、マヨネーズ（２３℃）に相当する粘度（８Ｐａ・ｓ（２０℃））またはそれより高い粘度を意味する場合がある。
【０１２２】
発泡型エアレス塗布剥離方法の別の一例は、高粘度かつ乳化状態の剥離剤を既存塗膜上に発泡型エアレス塗布して剥離する方法である。高粘度かつ乳化状態の剥離剤の一例は、後述のように、図２に示す第１リムーバである。
【０１２３】
上述の発泡型エアレス塗布剥離方法（以下、「本剥離方法」という。）は、後に図４を参照して詳述するように、化学的な剥離工程としての発泡型エアレス塗布工程Ｓ２０１と、物理的な（機械的な）剥離工程としての剥離工程Ｓ２０３とを、それらの順に実施される複数の工程として有する。
【０１２４】
図１には、上述の発泡型エアレス塗布工程Ｓ２０１を実施するために使用される例示的なエアレス塗布機１０が概念的に系統図で表されている。
【０１２５】
エアレス塗布機１０は、構造物または構造体１２から既存塗膜１４を湿式で剥離するために既存塗膜１４上に塗布される剥離剤２０を保存するタンク３０と、エアレス型の圧送ポンプ４０（圧送機）と、エアレススプレーガン（以下、単に「スプレーガン」という。）５０と、圧送ポンプ４０の駆動源としてのエアコンプレッサ６０とを有する。スプレーガン５０のタイプは、手持ちのハンドガンであっても自動ガンであってもよい。
【０１２６】
具体的に、エアコンプレッサ６０は、後述のプランジャまたはピストンの背後に位置する加圧室７６に高圧を作用させ、それにより、それらプランジャまたはピストンの前方に位置する吐出室（吐出されるべき高粘性の剥離剤２０がタンク３０から送り込まれる部屋）８０を加圧するために使用される。
【０１２７】
スプレーガン５０を用いたエアレススプレー方式は、後に図５を参照して詳述するが、簡単に説明すると、剥離剤２０に高圧をかけて液膜を作り、その液膜を大気（静止空気）と衝突させて、剥離剤２０を液滴化する方式である。
【０１２８】
タンク３０は、ホース７０を介して、圧送ポンプ４０の供給口７２に接続されている。その供給口７２は、吐出口８０に流体的に接続されている。エアコンプレッサ６０は、エアホース７４を介して、圧送ポンプ４０の加圧室７６に接続されている。スプレーガン５０は、高圧ホース７８を介して、圧送ポンプ４０の吐出室８０に接続されている。エアレス塗布機１０において、ホース７０は供給ラインを構成し、エアホース７４は圧縮エアラインを構成し、高圧ホース７８は圧送ラインを構成する。
【０１２９】
スプレーガン５０は、圧縮エアを直接、剥離剤２０に接触させることなく、前記プランジャまたはピストンによって剥離剤２０自体を加圧してその剥離剤２０をノズルから噴射し、それにより、剥離剤２０を複数の液滴に分断するように構成される。
【０１３０】
＜噴霧ファクターの設定＞
【０１３１】
本実施形態においては、噴霧ファクター、すなわち、剥離剤２０の粘度と、剥離剤２０が前記ノズルから噴射される際の噴射圧（「霧化圧力」）と、前記ノズルの平均口径とのうちの少なくとも一方が、エアレススプレーガン５０を用いて剥離剤２０が噴霧される際のその剥離剤２０の霧化性が不良化されるように設定される。
【０１３２】
噴霧ファクターを剥離剤２０の霧化性が不良化されるように設定する理由は、後に詳述するが、簡単に説明すれば、次のようになる。
【０１３３】
すなわち、剥離剤２０の霧化性が不良化される場合には、噴霧によって剥離剤２０が分断されることとなる複数の液滴のそれぞれの平均粒径が、霧化性が良好である場合より大きくなる。一方、平均粒径が大きいほど、各液滴が静止空気中を飛行する際に、各液滴の運動量（＝ｍｖ）が大きくなり、静止空気を貫通する能力が高くなり、その結果、各液滴の飛行速度が、各液滴が小さい場合より高速化する。その結果、各液滴が既存塗膜１４の表面上に衝突する際の衝撃エネルギー（衝突エネルギー）が霧化性が良好である場合より大きくなる。
【０１３４】
図７（ａ）には、液状の剥離剤２０をエアレス塗布するに際して、エアレススプレーガン５０から噴霧される前の剥離剤２０の粘度と、噴霧によって剥離剤２０が分断された複数の液滴のそれぞれの粒径（例えば、平均直径）と、エアレススプレーガン５０による剥離剤２０の霧化性との間に成立する一般的な関係がグラフで概念的に表されている。
【０１３５】
具体的には、粘度が高いほど、粒径が増し、それにより、霧化性が不良化する。一例においては、粒径が５０μｍ以下である領域においては、霧化性が良好であるのに対し、粒径が５０μｍより大きい領域においては、霧化性が不良であると定義される。
【０１３６】
さらに、同図（ｂ）には、同じ噴霧環境において、エアレススプレーガン５０からの剥離剤２０の噴射圧と、前記各液滴の粒径との間に成立する一般的な関係がグラフで概念的に表されている。具体的には、噴射圧が低いほど、粒径が増し、それにより、霧化性が不良化する。上記と同様にして、一例においては、粒径が５０μｍ以下である領域においては、霧化性が良好であるのに対し、粒径が５０μｍより大きい領域においては、霧化性が不良であると定義される。
【０１３７】
そして、本実施形態においては、霧化性を不良化するために、剥離剤２０の粘度が、０．１Ｐａ・ｓ（２０℃）より高い値に設定される。とはいえ、粘度が高いほど望ましいということではなく、上限値が存在する。その上限値は、例えば、１６Ｐａ・ｓ（２０℃）である。その上限値が必要であるのは、粘度が高すぎると、剥離剤２０が全く霧化しない可能性があるからである。
【０１３８】
さらに、本実施形態においては、霧化性を不良化するために、前記噴射圧が、８０ｋｇ／ｃｍ２を超えない高さに設定される。
【０１３９】
さらに、本実施形態においては、霧化性を不良化するために、前記ノズルの等価口径（以下、「ノズル径」ともいう。）が、０．４ｍｍ以上の値に設定される。等価口径が小さいほど、剥離剤２０は霧化し易いのに対し、ノズル径が大きいほど、剥離剤２０は液状に維持されて霧化し難いからである。
【０１４０】
さらに、霧化性を不良化する噴霧条件について敷衍する。
【０１４１】
スプレーガン５０においては、剥離剤２０に作用する圧力（例えば、後述の噴射圧）は、通常は、８０−２００ｋｇ／ｃｍ２程度であるが、本実施形態においては、後述のように、例えば３０−４０ｋｇ／ｃｍ２というように、通常値より低圧である。
【０１４２】
スプレーガン５０は、材料としての剥離剤２０をスプレーガン５０のノズルから吐出する方式として、ダイヤフラム式、プランジャーを用いたプランジャーポンプ式またはピストンを用いたピストンポンプ式のいずれを採用してもよいが、剥離剤２０が高粘度である場合には、プランジャーポンプ式またはピストンポンプ式を採用することが望ましい。
【０１４３】
また、スプレーガン５０は、上述のように、噴射圧が低圧であることから、材料としての剥離剤２０をスプレーガン５０内の吐出室内に送給する方式として、圧送式（剥離剤２０を加圧して押し出す）よりむしろ、重力式（自然落下を利用して剥離剤２０を噴射する）または吹上げ式（空気の流れを利用して剥離剤２０を吹き上げて噴射する）を採用してもよいが、圧送式を採用してもよい。
【０１４４】
いずれの方式を採用しても、スプレーガン５０は、本体部９０と、その本体部９０に対して着脱可能に装着されるノズルチップ９２とを有するように構成される。本体部９０は、作業者によって握られるグリップ９４と、作業者によって操作されるトリガ９６とを含むように構成される。
【０１４５】
ノズルチップ９２は、剥離剤２０が噴射されるノズルを有する。そのノズルの断面形状は、例えば、円形としたり、楕円形としたり、スリット形とすることが可能である。本実施形態においては、ノズルの断面形状が楕円形であり、また、ノズルの等価口径は、０．５９ｍｍ（０．４−０．８ｍｍの範囲内）である。ここに、「等価口径」は、ノズル開口部の開口領域を、それと同じ面積を有する円状領域に置換した場合のその円状領域の外形の直径を意味する。
【０１４６】
スプレーガン５０からの剥離剤２０の吐出量（噴射量ともいい、例えば、ノズルから一定時間当たりに吐出される剥離剤２０の重量として定義される）および散布パターンは、ノズルの形状に依存する。
【０１４７】
本実施形態においては、スプレーガン５０の楕円形ノズルからの剥離剤２０の目標散布パターンが、例えば、真横（楕円形ノズルの断面形状のうちの長軸に対して直角な方向）から見ると、噴射方向に進むにつれて幅広となる二等辺三角形状（扇形）であり、その三角形においては、例えば、高さ（スプレー距離）が約２５ｃｍ、底辺の長さ（パターン幅）が約１５−約２０ｃｍである。
【０１４８】
さらに、本実施形態においては、上記楕円形ノズルを採用する場合、前記噴射圧が６０ｋｇ／ｃｍ２のとき、噴射量が１４９０ｍＬ／ｍｉｎであり、また、前記噴射圧が３０−４０ｋｇ／ｃｍ２のとき、噴射量が７５０−１０００ｍＬ／ｍｉｎである。
【０１４９】
スプレーガン５０の特徴
【０１５０】
スプレーガン５０は、空気吹付けに依存せずに、剥離剤２０自体に圧力を作用させて強制的にノズルから剥離剤２０を噴射させて塗布する。
【０１５１】
スプレーガン５０を用いたエアレススプレー方式によって剥離剤２０が液滴化する原理を説明するに、図５に示すように、まず、剥離剤２０が、ノズルから高圧で液膜として噴射される。その液膜の先端部が周辺の静止空気と衝突し、それにより、液膜の先端部の速度が次第に低下する。これに対し、剥離剤２０を噴射させる圧力は一定であるため、液膜は波状化する。その波状化した液膜は、静止空気内を進行するにつれて、その静止空気から抵抗を受け、波状化した液膜は、それの進行方向に並んだ複数の部分に分裂する。
【０１５２】
その後、各分裂した液膜は、進行方向に対して交差する方向に延びるとともに、その延びる方向に凹部と凸部とを繰り返すように、凹凸ひも状化する。
【０１５３】
その凹凸ひも状部は、その後、自身の延びる方向に並んだ複数の液滴に分断し、それにより、剥離剤２０の液滴化が行われることになる。
【０１５４】
ところで、スプレーガン５０は、高圧の剥離剤２０を直接噴霧するため、エアスプレーガンに比べて剥離剤２０の飛散量が少なく、塗着効率（例えば、噴霧した剥離剤２０の全重量Ｗｅに対する、その噴霧された剥離剤２０のうち、既存塗膜１４上に塗着した部分（飛散した部分を除く）の量Ｗの比率として定義される）が高い。
【０１５５】
すなわち、スプレーガン５０は、空気を使わずに剥離剤２０を液滴化して塗布を行うため、剥離剤２０が空気中に霧状化して飛散する量が少なく、環境および作業者に対する健康被害が少なく、かつ、剥離剤２０の塗布効率（例えば、塗着効率）が高い。
【０１５６】
さらに、スプレーガン５０への剥離剤２０の補給を行いながら剥離剤２０の塗布を行うことができるため、剥離作業のストリームライン化に向いている。
【０１５７】
スプレーガン５０は、エアスプレーガンに比べて高圧で剥離剤２０を既存塗膜１４上に塗布できるため、剥離剤２０の厚い膜を既存塗膜１４上に形成できる。
【０１５８】
しかし、スプレーガン５０は、エアスプレーガンに比べて剥離剤２０の噴射量が多いため、既存塗膜１４上に塗布された剥離剤２０は、追加の対策を講じないと、垂れが発生し易い。
【０１５９】
そこで、本実施形態においては、既存塗膜１４上への剥離剤２０の塗着性（固着性、付着性など）を向上させるために、いくつかの対策が追加された。
【０１６０】
（１）噴射ファクターの最適化による剥離剤２０の泡状化
【０１６１】
エアスプレーガンと対比して説明するに、本発明者の実験により、スプレーガン５０からの剥離剤２０の噴射圧が高いほど（例えば、エアコンプレッサ６０からスプレーガン５０に作用する圧力が高いほど）、スプレーガン５０からの剥離剤２０の噴射速度が高速化するとともに散布パターン（例えば、円錐状）の断面直径（散布直径）が小径化するという事実が判明した。
【０１６２】
さらに、上述のように、噴射ファクターの最適化、すなわち、剥離剤２０の高粘度化、噴射圧の低圧化およびノズル径の大径化の組合せにより、剥離剤２０の各液滴の粒径が大径化し、それにより、各液滴が静止空気中を飛行する際の飛行速度が高速化する。
【０１６３】
このように、本実施形態においては、そのような噴射ファクターの最適化により、エアスプレーガンに代えてエアレススプレーガン５０を採用したこととも相まって、各液滴が高速化される。
【０１６４】
各液滴の高速化により、前述の各液滴が既存塗膜１４上に衝突する際の衝撃エネルギーが増加し、各液滴が衝突によって微細化して液滴の総数が増加し、その結果、それら液滴全体としての表面積すなわち静止空気との接触面積が増加する。それにより、それら液滴がより多くの静止空気を巻き込んで泡状化する。その結果、各液滴がより微細化され、それにより、全体として、より多数の泡（エアバブル）が剥離剤２０内に形成されることになる。
【０１６５】
一方、同じ塗膜厚の剥離剤２０において、エアバブルの数が多いほど、各エアバブルが軽量化し、各エアバブルが自重によって既存塗膜１４上を流れ難くなる。その結果、既存塗膜１４上への剥離剤２０の塗着性が向上し、それにより、既存塗膜１４上における剥離剤２０の塗膜厚が厚くなったと推定される。また、剥離剤２０の塗膜厚が厚いほど、既存塗膜１４への剥離剤２０の塗布量（塗着量ともいい、例えば、一定面積（または一定時間）当たりに塗布される剥離剤２０の重量として定義される）が増加する。
【０１６６】
本発明者の実験により、前記噴射圧としては、３０−６０ｋｇ／ｃｍ２の範囲または３０−４０ｋｇ／ｃｍ２の範囲が望ましいことが判明した。その数値は、スプレーガン５０から剥離剤２０が散布されるパターンが前述の目標散布パターンとなり、かつ、スプレーガン５０から剥離剤２０が十分に霧化せずに（微粒子化せずに）既存塗膜１４上に到達するように、設定することが望ましい。
【０１６７】
（２）剥離剤２０の高粘度化による追加の効果
【０１６８】
一般に、高粘度の剥離剤を塗布する場合には、低粘度の剥離剤を用いる場合とは異なり、剥離剤の塗膜に厚さを必要とする場合に、その塗膜において剥離剤が流れて垂れてしまうことが防止される。
【０１６９】
本発明者の実験により、剥離剤２０の粘度が高いほど、既存塗膜１４上への剥離剤２０の塗着性が向上するという事実が判明した。
【０１７０】
さらに、本発明者の実験により、剥離剤２０の塗料粘度として、約５−約１６Ｐａ・ｓ（２０℃）という程度の高粘度であることが望ましいことが判明した。
【０１７１】
（３）剥離剤２０の高乳化度
【０１７２】
本発明者の実験により、剥離剤２０の乳化度が高いほど、既存塗膜１４との衝突によって剥離剤２０に発生する泡の数が増加するとともに泡が微細化し、その結果、既存塗膜１４上への剥離剤２０の塗着性が向上するという事実が判明した。
【０１７３】
この知見に従い、剥離剤２０は、エマルジョンすなわち水系剥離剤（例えば、図２における第１リムーバ）が採用された。
【０１７４】
とはいえ、本発明者の実験により、剥離剤２０が非エマルジョンすなわち溶剤系剥離剤（例えば、図２における第２−第４リムーバ）であっても、剥離剤２０の塗膜厚が、従来の塗布方法すなわちエアスプレーガンを用いるか刷毛塗りによる方法の場合より厚くなるという事実が判明した。
【０１７５】
＜剥離剤２０の成分構成＞
【０１７６】
剥離剤２０は、種類の如何を問わず、主成分と、補助剤と、増粘剤とを含有する。
【０１７７】
主成分は、既存塗膜１４を膨潤させて構造物１２の表面から剥がれ易くするために、有機溶剤を含有する。有機溶剤としては、アルコール系高沸点溶剤、エステル系有機溶剤、複素環状有機溶媒などがある。
【０１７８】
補助剤は、剥離剤２０の性質安定化のために存在し、例えば、芳香族炭化水素系溶剤、テルペン類等がある。
【０１７９】
増粘剤は、剥離剤２０を所定の塗付け量で既存塗膜１４上に塗布でき、垂れ難くするために存在し、例えば、珪酸塩化合物、有機ベントナイトなどがある。
【０１８０】
＜剥離剤２０の組成のバリエーション＞
【０１８１】
図２に示すように、本実施形態においては、スプレーガン５０によって既存塗膜１４上に塗布することが可能な剥離剤２０として、第１−第４リムーバというように、４種類が存在する。
【０１８２】
それらのうち、第１リムーバは、水系剥離剤（エマルジョン）であるのに対し、第２−第４リムーバは、溶剤系剥離剤（非エマルジョン）である。
【０１８３】
さらに、第１−第２リムーバは、平均気温が約１０℃より高い高温期において、正常な反応性を示し、使用が推奨されるのに対し、第３リムーバは、平均気温が約１０℃未満である低温期であっても、正常な反応性を示し、使用が推奨される。
【０１８４】
第４リムーバは、ジクロロメタンを含有するため、作業者の健康被害を予防するための安全管理対策が必要であるが、他のリムーバより速乾性があり、かつ、強力な剥離力を発揮する。この第４リムーバは、部分補修用として使用することが推奨される。
【０１８５】
１．溶剤系剥離剤
【０１８６】
主成分（２０−９０％）として有機溶剤を含有し、また、補助成分として、補助剤、増粘剤等を含有する。
【０１８７】
２．水系剥離剤
【０１８８】
主成分（３０−５０％）として有機溶剤を含有し、また、補助成分として、補助剤、増粘剤等と水（３５−５０％）とを含有する。
【０１８９】
一般に、水系剥離剤のほうが溶剤系剥離剤より危険有害性が低い。
【０１９０】
水系剥離剤は、主成分と水とが界面活性剤を用いて乳化されて成るエマルジョンである。
【０１９１】
＜発泡型エアレス塗布剥離方法＞
【０１９２】
本実施形態に従う発泡型エアレス塗布剥離方法は、図３に示す準備工程Ｓ１００と、図４に示す施工工程Ｓ２００とを、それらの順に実施されるように有する。
【０１９３】
＜準備工程＞
【０１９４】
図３に示すように、まず、ステップＳ１０１において、作業者が、剥離対象である既存塗膜１４を調査する。具体的には、既存塗膜１４の材質、塗膜厚、表面性状（例えば、表面粗度μｍＲｍａｘ）などの既存塗膜ファクターや、構造物１２の構造、形状などの構造物ファクターを調査する。
【０１９５】
次に、ステップＳ１０２において、作業者が、既存塗膜１４を剥離するための施工時期を選択する。施工時期が選択されれば、その施工時期における環境の平均気温が予測される。その平均気温は、前述の４種類のリムーバのうちいずれのものが最適であるかを決定するために参照される。
【０１９６】
続いて、ステップＳ１０３において、作業者が、剥離条件を選択する。具体的には、既存塗膜１４についての前述の既存塗膜ファクターおよび／または構造物ファクターに基づき、図２における第１−第４リムーバのうちのいずれかを今回使用する剥離剤２０として選択する。このとき、今回使用する剥離剤２０は、前述のように、エアレス塗布において剥離剤２０の霧化性が不良化するのに適した粘度を有するように選択される。
【０１９７】
さらに、調査した塗膜厚を含むファクターに応じ、今回の剥離剤２０を用いた剥離作業を何回反復するかを決定する。さらに、前述の既存塗膜ファクターおよび／または構造物ファクターに基づき、各回の剥離作業における剥離剤２０の目標塗膜厚を決定する。
【０１９８】
具体的には、既存塗膜ファクターのうち、既存塗膜１４の表面粗度（例えば、単位：μｍＲｍａｘ）に応じて、剥離剤２０が既存塗膜１４の表面上に被着されることによって形成されることとなる塗膜の目標塗膜厚（平均塗膜厚など）を決定する。
【０１９９】
さらに具体的には、所定の関係に従い、既存塗膜１４の表面粗度に応じて剥離剤２０の目標塗膜厚を、表面粗度が小さいほど目標塗膜が厚膜化するように決定する。
【０２００】
図８には、既存塗膜１４の表面粗度と剥離剤２０の目標塗膜厚との関係の一例がグラフで概念的に表されている。表面粗度が低いほど、すなわち、表面平滑度が高いほど、剥離剤２０が既存塗膜１４の表面に塗布されたときに剥離剤２０が既存塗膜１４の微視的表面に接触する合計面積（表面凹凸を考慮した微視的な表面の全体面積であり、以下、「微視的合計接触面積」という。）が狭い。
【０２０１】
既存塗膜１４の表面の投影面積（すなわち、表面凹凸を無視した巨視的な表面の全体面積）の割に前記微視的合計接触面積が広いほど、剥離剤２０が一度に既存塗膜１４を剥離する速度が高いのに対し、前記微視的合計接触面積が狭いほど、剥離剤２０が一度に既存塗膜１４を剥離する速度が低いため、剥離剤２０は、より多くの時間をかけて、既存塗膜１４に接触し続けることが望ましい。
【０２０２】
よって、剥離剤２０の剥離速度を極大化するために、既存塗膜１４の表面粗度が低いほど、剥離剤２０の塗膜を厚膜化し、それにより、既存塗膜１４の表面の各部位に、膜厚方向に積層された剥離剤２０が、前記表面に近い部分から次々に接触し続けるようにすることが望ましい。
【０２０３】
なお付言するに、既存塗膜１４の表面粗度と剥離剤２０の目標塗膜厚との関係は、上記のものとは逆のものを採用することが望ましい事例も想定され得る。
【０２０４】
具体的には、既存塗膜１４の表面粗度が高いほど、前記巨視的全体面積の割に前記微視的合計接触面積が広いため、それに見合うように、剥離剤２０の塗膜を厚膜化して合計塗布量を増量し、それにより、既存塗膜１４の微視的表面の各部位に接触する剥離剤２０の量をすべての部位の間で均一化することが有効である事例も想定され得る。
【０２０５】
さらに、上記のようにして決定された目標塗膜厚から目標塗布量を決定する。さらに、その決定された目標塗布量に応じ、スプレーガン５０からの剥離剤２０の目標吐出量を決定し、場合によっては、今回使用するノズルチップ９２を選択する。ただし、このとき、今回使用するノズルチップ９２は、前述のように、エアレス塗布において剥離剤２０の霧化性が不良化するのに適した等価口径を有するように選択される。
【０２０６】
さらに、今回の剥離剤２０の粘度とその剥離剤２０の前記ノズルからの目標吐出量とに応じ、スプレーガン５０が今回の剥離剤２０を加圧して前記ノズルから噴射する際の噴射圧を決定する。ただし、このとき、噴射圧は、前述のように、エアレス塗布において剥離剤２０の霧化性が不良化するのに適した高さを有するように選択される。
【０２０７】
＜施工工程＞
【０２０８】
図４に示すように、まず、ステップＳ２０１において、作業者が、既存塗膜１４に対し、前述の発泡型エアレス塗布方法を実施する。
【０２０９】
その発泡型エアレス塗布方法は、作業者が、今回の剥離剤２０を調製するかまたは調達し、それをタンク３０内に投入する準備工程と、作業者が圧送ポンプ４０を起動させ、それにより、今回の剥離剤２０をタンク３０からスプレーガン５０にエアレス状態で圧送する圧送工程とを有する。
【０２１０】
上記発泡型エアレス塗布方法は、さらに、作業者が、スプレーガン５０を把持して標的すなわち既存塗膜１４に向け、その状態でトリガ９６を引き、それにより、スプレーガン５０から剥離剤２０を複数の液滴に分断して標的に向けて噴射する噴射工程を有する。
【０２１１】
その噴射工程は、圧縮エアの流れに剥離剤２０を接触させてその剥離剤２０を霧吹きの原理で霧化する工程を含まず、さらに、剥離剤２０をノズル９２から噴射する前に剥離剤２０を発泡させる工程を含まない。
【０２１２】
前記発泡型エアレス塗布方法は、さらに、作業者が、前記噴射された剥離剤２０を既存塗膜１４の表面上に塗布する塗布工程を有する。
【０２１３】
その塗布工程においては、その塗布に際し、剥離剤２０の前記複数の液滴が既存塗膜１４の表面に衝突し、それにより、前記複数の液滴がそれぞれ大気中のエアを巻き込んで発泡化し、それにより、剥離剤２０が発泡状態で既存塗膜１４の表面上に塗布される。
【０２１４】
一例においては、前記塗布工程が、前記発泡状態にある剥離剤２０が平均直径が約０．１ｍｍから約０．５ｍｍまでの範囲内にある複数の泡を有するように、剥離剤２０を既存塗膜１４の表面上に塗布するように実施される。
【０２１５】
別の例においては、前記塗布工程が、剥離剤２０が既存塗膜１４の表面上に被着されることによって形成される塗膜の平均塗膜厚が約１ｍｍであるように、剥離剤２０を既存塗膜１４の表面上に塗布するように実施される。
【０２１６】
さらに別の例においては、前記塗布工程が、剥離剤２０が既存塗膜１４の表面上に被着されることによって形成される塗膜の平均塗膜厚が約２ｍｍから約５ｍｍまでの範囲内にあるように、剥離剤２０を既存塗膜１４の表面上に塗布するように実施される。
【０２１７】
いずれの例においても、既存塗膜１４が剥離剤２０によって膨潤軟化し、構造物１２の表面への付着力が低下し、その結果、既存塗膜１４は構造物１２の表面から浮き上がる。
【０２１８】
次に、ステップＳ２０２において、剥離剤２０の塗布完了後に、作業者が、剥離剤２０に対して不透過性を有する保護シートで既存塗膜１４の表面をラッピングし、それにより、剥離剤２０（揮発性を有する場合）から発生した気化ガスが既存塗膜１４の表面から大気に放出されることを防止する。前記保護シートは、例えば、柔軟性を有するポリエチレン製シート、ポリプロピレン製シートなどである。
【０２１９】
本発明者の実験により、前記ラッピングの効果として、既存塗膜１４上に塗布された剥離剤２０からの蒸気（気化ガス）の放出が防止され、それにより、約９０％の蒸気が既存塗膜１４内に浸透して剥離作業の効率化が推進されたことが確認された。
【０２２０】
続いて、ステップＳ２０３において、その塗布完了から所要時間（例えば、１６−４８時間）の経過後、作業者が、前記保護シートを既存塗膜１４から剥離して除去する。その後、作業者が、剥離剤２０によって付着力が低下して構造物１２の表面から浮き上がった既存塗膜１４を構造物１２から物理的に剥離して除去する。
【０２２１】
既存塗膜１４を構造物１２から物理的に剥離するために、作業者は、手工具としてのスクレーパを用いてもよい。
【０２２２】
さらに、その最初の剥離作業後に構造物１２の表面上に残存する既存塗膜１４の一部である塗膜残渣物を除去するために、電動回転工具としてのワイヤーブラシ（例えば、カップ状ワイヤーブラシ）やエア・グラインダを用いてもよい。
【０２２３】
この除去作業が作業者にとっての大きな負担となるため、前記電動回転工具は可及的に軽量であること、剥離した塗膜残渣物が飛散しないことなどが重要である。よって、電動回転工具は、小型で、かつ、回転部が通常より低速で回転するものであることが望ましい。
【０２２４】
さらに、必要に応じ、作業者は、高圧洗浄機を追加的にまたは代替的に用いて既存塗膜１４および／または塗膜残渣物を除去してもよい。
【０２２５】
なお、本実施形態によれば、剥離剤２０の目標塗膜厚を実現するために、刷毛やローラーであると、複数回の塗布作業が必要であったところ、目標塗膜厚を一回の塗布作業で実現可能となり、作業効率が向上する。
【０２２６】
さらに、本実施形態においては、剥離剤２０を設置場所（図１において、エアレス塗布機１０のうちスプレーガン５０を除く本体部が固定設置されている場所）からインラインで（前記本体部と、作業場所であるスプレーガン５０とが、連続した圧送ライン７８で互いに接続される状態で）作業場所に送給することが可能となる。
【０２２７】
具体的には、エアレス塗布機１０のうちの本体部（特に、圧送ポンプ４０）とスプレーガン５０とが、圧力伝達経路と材料供給経路との双方を兼ねるホース（ライン）７８で互いに接続される。その結果、エア塗装（吹き付け塗装）の場合とは異なり、本体部（特に、圧送ポンプ４０）とスプレーガン５０とを、互いに独立した圧力伝達経路と材料供給経路との双方によって互いに接続することが不要となる。
【０２２８】
それにより、剥離剤２０を確実にスプレーガン５０に送給することが可能となり、具体的には、剥離剤２０が本体部からスプレーガン５０に送給される途中で、剥離剤２０が予定外に漏れて作業床等にこぼれてその箇所が剥離剤２０で汚染されてしまうことがなくなる。
【０２２９】
＜塗着性試験＞
【０２３０】
塗着性試験に使用した剥離剤２０の種類
【０２３１】
塗着性試験に使用した剥離剤２０の種類は、図２に示す第１リムーバ（高粘度エマルジョン）である。その第１リムーバの一具体例は、次のような成分構成を有する。
【０２３２】
水分：            ４０−５０重量％
アルコール系溶剤：４０−５０重量％                                             
石油系溶剤：        １−  ５重量％
界面活性剤：        １−  ５重量％
増粘剤：            １−  ５重量％
防錆類：            １重量％未満
ワックス類：        １重量％未満
【０２３３】
また、その具体例は、次のような性状を有する。
【０２３４】
外観：白色または淡黄色を呈する粘稠液体
粘度：５−１６Ｐａ・ｓ（２０℃）
【０２３５】
実施例
【０２３６】
試験片としての５００×５００ｍｍの塗装用鋼板に剥離剤２０を２６０ｇ、スプレーガン５０を用いてエアレス塗布し、それにより、試験片において１．０ｋｇ／ｍ２の塗布量（塗布密度、散布密度）を実現した。
【０２３７】
その塗布後、試験片を垂直に吊るし、剥離剤２０の垂れ具合を観察するために、５分経過後に試験片を撮影した。その写真を図６の上部に貼り付けた。
【０２３８】
比較例
【０２３９】
試験片としての５００×５００ｍｍの塗装用鋼板に剥離剤２０を２６０ｇ、刷毛（図示しない）を用いて塗布し、それにより、試験片において、１．０ｋｇ／ｍ２の塗布量（塗布密度、散布密度）を実現した。
【０２４０】
その塗布後、試験片を垂直に吊るし、剥離剤２０の垂れ具合を観察するために、５分経過後に試験片を撮影した。その写真を図６の下部に貼り付けた。
【０２４１】
対比観察
【０２４２】
実施例においては、剥離剤２０の垂れ（例えば、剥離剤２０が流れた痕跡、剥離剤２０の落下など、重力に起因する予定外の剥離剤２０の挙動）は全く観察できなかった。また、試験片に塗布された剥離剤２０の表面は平滑であった。
【０２４３】
図６の上部の写真から明らかなように、実施例においては、試験片に塗布された剥離剤２０が全く試験片から流れ落ちなかったことが確認された。
【０２４４】
さらに、試験片から垂れずに試験片に被着して固定された剥離剤２０の平均塗膜厚（例えば、重ね塗りせずに一回のみ塗布した場合の塗膜厚）が約２ｍｍから約５ｍｍまでの範囲内にあったことも確認された。
【０２４５】
さらに、試験片上において発泡状態にある剥離剤２０が平均直径が約０．１ｍｍから約０．５ｍｍまでの範囲内にある複数の泡を有することも確認された。
【０２４６】
これに対し、比較例においては、試験片全域に剥離剤２０の垂れ（または流れ、フローライン）が観察された。また、試験片に塗布された剥離剤２０の表面には、材料流れが生じて筋状の凹凸模様が存在していた。
【０２４７】
図６の下部の写真から明らかなように、比較例においては、試験片に塗布された剥離剤２０の一部が試験片から流れ落ちたことが確認された。
【０２４８】
なお付言するに、本発明者は、本実施形態の効果を確認するために、建築物としての鉄塔であって、形状が複雑であるために剥離剤が拡布し難い表面を有するものについて、本実施形態に従う発泡型（発泡促進型）エアレス塗布剥離方法を用いて実際に剥離作業を行った。その結果、剥離作業の確実化、すなわち、例えば、隅々まで既存塗膜が剥離されることと、効率化、すなわち、剥離作業の時間が短縮されることとが確認できた。
【０２４９】
さらに付言するに、本実施形態に関する前述の説明においては、剥離剤２０が泡状化する現象が、スプレーガン５０から噴射された剥離剤２０が静止空気中を飛行する行程においては、静止空気との衝突によって剥離剤２０から分裂した複数の液滴がエアバブル化せず、既存塗膜１４と衝突したときにはじめて複数の液滴がエアバブル化して剥離剤２０が既存塗膜１４上で泡状化する態様として説明された。
【０２５０】
しかし、剥離剤２０の複数の液滴が静止空気中を飛行する行程において、それら液滴のうちの少なくとも一部が静止空気との衝突によってエアバブル化する態様で本発明が実施される可能性を排除しない。
【０２５１】
［第２実施形態］
【０２５２】
次に、本発明の例示的な第２実施形態を図面に基づいて詳細に説明する。ただし、第１実施形態と共通する要素については、同一の名称または符号を使用して引用することにより冗長した説明を省略し、異なる要素についてのみ詳細に説明する。
【０２５３】
図９には、本実施形態に従う塗膜剥離方法の一例が工程図で示されている。
【０２５４】
この塗膜剥離方法においては、ステップＳ１において、化学的除去方法の一例としての湿式剥離が実施される。この湿式剥離は、前述の第１実施形態に従うものと同じであっても、異なるものであってもよい。例えば、この湿式剥離は、発泡を全く行わないかまたは発泡を促進しない型式のエアレススプレー方式で剥離剤を既存塗膜１４上に塗布する態様で実施してもよい。
【０２５５】
この塗膜剥離方法においては、続いて、ステップＳ２において、物理的除去方法の一例としての高圧洗浄が実施される。この高圧洗浄は、前工程としての湿式剥離と組み合わせられて実施されるが、単独で実施してもよい。
【０２５６】
本実施形態においては、その高圧洗浄を実施するために、洗浄水の高圧噴射によって構造物１２の表面を洗浄してその表面から既存塗膜１４を物理的に除去するように構成される塗膜除去用高圧洗浄システム（以下、単に「高圧洗浄システム」という。）１００が使用される。この高圧洗浄システム１００は、後に図１０−１９を参照して詳述される。
【０２５７】
この出願書類中、「洗浄水」という用語は、水以外の液体を排除することを意図して選択された用語ではなく、慣用的には、「洗浄液」という用語と同義であるものとして使用される。
【０２５８】
この塗膜剥離方法においては、その後、ステップＳ３において、高圧洗浄システム１００における洗浄ガン１１０（図１０参照）から噴射された洗浄水（慣用的には洗浄液と同義）を廃水（慣用的には廃液と同義）として回収して処理する廃水処理が実施される。洗浄ガン１１０は、後に図１０−１６を参照して詳述される。前記廃水処理を実施するために、廃水処理ユニット２００が使用される。この廃水処理ユニット２００は、後に図１７−１９を参照して詳述される。
【０２５９】
ここで、本実施形態において、湿式剥離に高圧洗浄と廃水処理とを組み合わせたことの技術的な背景を説明する。
【０２６０】
一般に、剥離剤によって構造物の表面において軟化・膨潤化してその表面から浮き上がった既存塗膜（旧塗膜）を構造物から除去する方法として、作業者が手工具としてのスクレーパ、回転工具等を用いて手作業で、かつ、構造物の表面のうち、狭い加工領域に対し、かつ、ワイヤーブラシややすりなどの剛体部材を接触させてその剛体部材によって加工領域を引っ掻いたり、削ったり、磨いたりしてその構造物の表面から既存塗膜を除去する方法が既に提案されている。
【０２６１】
これに対し、一般に、作業者が洗浄水を高圧噴射して既存塗膜を除去する高圧洗浄方法も既に提案されている。この高圧洗浄方法は、水の衝撃力を利用して既存塗膜を剥がし取り、ひいては、それを流し去る洗浄方法であり、構造物の表面を直接擦ることがない。
【０２６２】
この高圧洗浄方法は、上述のスクレーパまたは回転工具を用いる塗膜除去方法に対し、本質的に、構造物の表面を直接擦ることがないため、構造物の表面を損傷せずに済むという利点と、一度に洗浄可能な領域が広いため、除去作業の効率が高いという利点とがある。
【０２６３】
さらに、この高圧洗浄方法は、本質的に、回転工具では入り込めない狭窄部、ボルトおよびナット回りなどの形状複雑部位（例えば、回転ワイヤーブラシ、回転やすりなどの回転工具は、点ではなく面で構造物の表面に接触するため、回転工具が構造物に接触するときの工具接触点を点接触の場合ほどには自由に移動させることができず、そのため、塗膜除去が困難な部位）などが構造物に存在する場合でも、その形状複雑部位に回り込んで洗浄水が塗布され、それにより、既存塗膜をくまなく除去できるという利点がある。
【０２６４】
しかし、現時点では、後者の方法は実用化されていない。なぜなら、高圧噴射された洗浄水は、構造物との衝突前に飛散するとともに、構造物に衝突して跳ね返る際に飛散する可能性があり、このように飛散する洗浄水の量が多いと、作業に必要な洗浄水の量が増加して作業効率が低下する可能性があり、また、構造物から跳ね返る際に飛散した洗浄水に、既存塗膜や構造物の素地のめっき層などに含有されている有害物質が混入すると、洗浄水の飛散に伴って有害物質も飛散し、環境を汚染する可能性があるからである。
【０２６５】
そこで、本実施形態においては、高圧洗浄方法が、上述の本質的な利点が維持されつつ、上述の潜在的な欠点が克服された状態で実現される。
【０２６６】
具体的には、高圧洗浄システム１００が、有害物質が環境に及ぼす影響を低下させること、すなわち、有害物質を、環境との関係において、実質的に（例えば、実用上、許容される程度に）無害化することを実現するために、
（１）洗浄ガン１１０が、噴射後の洗浄水が足場２１０（図１３参照）から飛散しないように構成され、さらに、
（２）廃水処理ユニット２００が、洗浄水が構造物１４に衝突して跳ね返る際にその洗浄水およびそれに混入されている塗膜片が、たとえ飛散しても、足場２１０から逸脱しないように、実質的に全体的に捕捉されて無害化されるように構成される。
【０２６７】
＜洗浄ガン＞
【０２６８】
図１０には、洗浄ガン１１０が部分断面側面図で示されている。
【０２６９】
この洗浄ガン１１０は、本体部１１２と、中空の筒部１１４とを有し、その筒部１１４の基端部が本体部１１２に接続されている。
【０２７０】
本体部１１２は、流量制御弁（弁開度：全閉０％−全開１００％）１２０を有する。その流量制御弁１２０には、フレキシブルなホース１２２を介して高圧源（例えば、ポンプ）１２４に流体的に接続されるとともに、筒部１１４内の流体通路１２６に流体的に接続される。高圧源１２４は、タンク１２５から使用前の洗浄水をくみ上げる。
【０２７１】
本体部１１２は、さらに、作業者の片方の手で握られるグリップ部１３０と、同じ手の指によって操作されるトリガー１３２とを有する。そのトリガー１３２の操作位置に応じ、流量制御弁１２０がオンオフするとともに、そのオン状態（弁開度が０％より大きい）において、流量制御弁１２０の弁開度が調整される。
【０２７２】
本実施形態においては、洗浄ガン１１０が、流量制御弁１２０のオン状態（例えば、全開状態）において洗浄ガン１１０から噴射される洗浄水の量である噴射水量を調整することによって噴射圧を調整する噴射圧調整具（弁開度：全閉０％−全開１００％）１４０を有する。作業者は、その噴射圧調整具１４０を、片方の手でトリガー１３２を引いている状態で、反対側の手で同時に操作することが可能である。
【０２７３】
ここに、噴射圧調整具１４０は、噴射水量を調整する機構でもある。なぜなら、噴射水量が減れば噴射圧が下がり、逆に、噴射水量が増えれば噴射圧が上がるというように、両者間に一定の連動関係が成立するからである。
【０２７４】
一例においては、噴射圧調整具１４０が、作業者によって手で回転させられる操作部１４２を有し、その噴射圧調整具１４０は、筒部１１４の途中に装着される。
【０２７５】
ところで、作業者がある構造物１２について高圧洗浄を行う現場を想定するに、構造物１２のうちの作業部位（個別の標的洗浄面）ごとに、除去すべき既存塗膜１４の性状（例えば、構造物１２との密着度が高いほど高い噴射圧が必要となる）や構造物１２の形状（例えば、形状が複雑であるほど洗浄水が洗浄面に当たる向きが頻繁に変動し、そのままでは洗浄水の飛散量が増すから、噴射圧を下げて噴射水量を減らす）が異なる。一方、環境保存のために、洗浄水および塗膜片のそれぞれの飛散量を最小化することが重要である。
【０２７６】
そこで、本実施形態においては、作業者は、一連の作業中、ある作業部位については、塗膜除去を優先させるために高い噴射圧で洗浄水を噴射する一方、別の作業部位については、飛散防止を優先させるために低い噴射圧で洗浄水を噴射するために、作業者は、作業中に、すなわち、洗浄ガン１１０の継続的なオン状態で、随時、噴射圧調整具１４０を頻繁に操作することが可能となっている。
【０２７７】
＜噴射ノズル＞
【０２７８】
この洗浄ガン１１２は、筒部１１４の先端部に接続されたノズル部１５０を有する。そのノズル部１５０は、筒部１１４の先端部に接続された中空のノズルカバー１５２と、流体通路１２６と流体的に連通した状態で、ノズルカバー１５２に着脱可能に装着されたノズルチップ１５４とを有する。
【０２７９】
ノズルチップ１５４には、図１１（ｂ）に示すように、噴射ノズル１５６が形成されており、その噴射ノズル１５６は、洗浄水が高圧で噴射させられて放出されるための出口としての噴射孔１６０を有する。
【０２８０】
本実施形態においては、噴射ノズル１５６が、図１１（ａ）に例示するように、平吹きかつ扇形噴霧（スプレーパターン）を実現するように構成されている。具体的には、噴射孔１６０が、同図（ｂ）に例示するように、孔幅Ｗを有する細長い矩形状を成している。
【０２８１】
＜フード＞
【０２８２】
図１０に示すように、洗浄ガン１１０は、筒部１１４の先端部に着脱可能に装着されたフード１７０を有する。そのフード１７０は、洗浄ガン１１０に、噴射ノズル１５４を覆いつつ、その噴射ノズル１５４から噴射方向に延びるように装着される。洗浄ガン１１０とフード１７０とは、組み付け状態において、洗浄ガンユニットを構成する。
【０２８３】
このフード１７０は、洗浄ガン１１０の先端部に装着される保護具として、噴射ノズル１５４からミスト状で噴射された洗浄水が、図１６に例示するように、側方に飛散することを防止するように構成される。さらに、このフード１７０は、噴射後に構造物１２の表面に衝突して跳ね返る洗浄水を捕捉し、それにより、その跳ね返った洗浄水の飛散量を減少させる。
【０２８４】
すなわち、このフード１７０は、噴射直後に飛散する洗浄水を捕捉するととも、噴射後に構造物１２の表面に衝突して跳ね返る洗浄水を捕捉し、それにより、衝突前および衝突後の洗浄水の飛散量を減少させる機能を有するのである。
【０２８５】
＜フード外形＞
【０２８６】
図１０に示すように、フード１７０は、全体として、概して末広円錐状を成しており、具体的には、筒部１１４の先端部に装着される基端部１７２と、その基端部１７２の先端面から末広がり状に延び出るコーン部１７４とを有する。コーン部１７４の軸長Ａは、約１００−約１５０ｍｍであり、また、コーン部１７４の最大直径Ｂは、約１５０ｍｍである。
【０２８７】
本実施形態においては、複数種類のフード１７０が存在し、それらの中から、現場の状況や、構造物１２のうちの作業対象部位の形状に応じ、作業者によって選択され、その選択された種類のフード１７０が洗浄ガン１１０に装着される。
【０２８８】
＜フード断面形状＞
【０２８９】
それら複数の種類のフード１７０として、図示しないが、コーン部１７４が、軸線方向に進むにつれて徐々に拡径する円形断面を有する円錐タイプと、図１２および図１３に例示するように、半径方向外向きに凸の三角形と部分円とが合体して成る非円形断面を有する変形円錐タイプとが存在する。
【０２９０】
ここに、「円錐タイプ」に属するコーン部１７４の断面は、円形を成すか、楕円形を成すか、長円形を成すか、または多角形を成してもよい。
【０２９１】
また、「非円形断面」は、例えば、半円と三角形（例えば、直角三角形、頂角が概して直角である三角形など）とが前記半円の直径と前記三角形の底辺とにおいて合体して成る形状を有する断面であり、または、中心角が概して直角である扇状を成す断面である。
【０２９２】
いずれにしても、図１２（ａ）に例示するように、「非円形断面」は、フード１７０のコーン部１７４の各断面において、周方向における少なくとも一か所において角部（例えば、断面積の急変部。例えば、直角部）１７６を有する一方、他の少なくとも一か所においては部分円周部１７８（例えば、半円、円弧など）を有するように部分的に非円形を成す断面を意味する。
【０２９３】
これに対し、「非円形断面」は、フード１７０のコーン部１７４の各断面において、周方向における少なくとも一か所において角部を有する一方、他の少なくとも一か所においては円弧以外の曲線部（例えば、部分楕円、部分長円など）を有するように全体的に非円形を成す断面を意味してもよい。
【０２９４】
ここに、各断面において、角部１７６の数は１つでも２つでも３以上でもよい。また、各断面において、１つの角部１７６を構成する２辺１７９，１７９であって互いに突き当たるもののいずれも直線であってもよいし、一方は直線、他方は曲線であってもよいし、いずれも曲線であってもよい。
【０２９５】
また、各断面において、角部１７６の内角（入隅の角度）は、直角であっても、鋭角であっても、鈍角であってもよい。
【０２９６】
図１２（ａ）には、フード１７０が正面図で示され、また、同図（ｂ）には、そのフード１７０のうちの基端部１７２が断面図で示されている。フード１７０のうちのコーン部１７４の、各軸方向位置における断面は、軸方向に、コーン部１７４の先端から後端に進むにつれて、同図（ａ）に示すものから、同図（ｂ）に示すものに徐々に変化する。
【０２９７】
＜フードを構成する素材＞
【０２９８】
フード１７０は、少なくとも先端部において弾性（相手部材の形状に対する追従性が高いように形態的にフレキシブルにして形状復元性を有する性質）を有する素材によって構成されている。
【０２９９】
その弾性のおかげで、洗浄ガン１１０を、後に図１３を参照して詳述するように、フード１７０の先端部のうちの少なくとも一部（例えば、図１３（ｃ）に示す例においては、水平に延びる辺（先端エッジ）１７９と、垂直に延びる辺（先端エッジ）１７９）において構造物１２の表面に接触しつつ、その表面に沿って移動させて掃射するときに、その構造物１２上の障害物（例えば、図１３に示す例におけるボルト露出部１９０）を弾性変形によって乗り越えることが可能となる。
【０３００】
その結果、作業者は、そのような障害物が出現するごとに、その障害物を逃げるように洗浄ガン１１０と構造物１２との距離、すなわち、噴射距離Ｄを変化させることが不要となる。噴射距離Ｄが維持されれば、噴射距離Ｄの変化が原因で噴射圧が変動せずに済み、それにより、高圧洗浄中、洗浄ガン１１０による洗浄能力が安定的に維持される。
【０３０１】
フード１７０の素材として、そのフード１７０の全体に対して、弾性体またはエラストマーを単一素材として選んでもよく、また、その弾性体またはエラストマーとしてシリコーン（例えば、ゴム状のシリコーン）を選んでもよい。
【０３０２】
また、フード１７０の素材は、そのフード１７０の先端部（構造物１２と接触する部分）とそれ以外の部分とで互いに異なる材料を有してもよく、例えば、フード１７０の先端部は弾性体、残りの部分は剛体であるというように複合素材を選んでもよい。
【０３０３】
この複合素材の例においては、フード１７０全体を弾性体として構成する場合より、筒部１１４との接続をより強固に行うことが容易となるとともに、フード１７０の折れ曲がり剛性が向上し、その結果、フード１７０の先端部が作業者の意に反して全体的に後端部から折れ曲がるために洗浄ガン１１０の狙いを定め難くなる可能性が軽減される。
【０３０４】
＜フードの洗浄部位に対する視認性＞
【０３０５】
フード１７０の素材は、そのフード１７０のうちの少なくとも先端部において少なくとも部分的な光透過性を有するように選定することが望ましい。
【０３０６】
その光透過性のおかげで、作業者は、作業中、瞬間的な作業対象部位すなわち洗浄部位（例えば、図１３に示す例におけるボルト露出部１９０）がフード１７０内に位置してそのフード１７０によって洗浄部位への視覚的アクセスが阻止される可能性があるにもかかわらず、作業者の視線がそのフード１７０を光学的に透過し、よって、作業者は、フード１７０の内部において実際に洗浄部位に衝突している洗浄水の挙動を、その洗浄部位の形状を踏まえて、リアルタイムに視認ないしは監視することが可能となる。
【０３０７】
＜フードによる障害物の弾性的乗り越え特性＞
【０３０８】
図１３（ａ）には、フード１７０が作業対象としての構造物１２のうちのアングル材１８０の入隅１８２（洗浄が予定されている洗浄面）に形状的にフィットする様子が斜視図で示されている。具体的には、この例においては、フード１７０のコーン部１７４のうちの角部１８４を構成する２辺（２面）１７９，１７９は、それぞれ対応する入隅１８２の２面に線接触または面接触する。
【０３０９】
同図（ｂ）には、作業者によって洗浄ガン１１０がアングル材１８０の入隅１８２に沿って（倣って）移動させられる過程において、フード１７０のコーン部１７４が、アングル材１８０に締結されたボルトの露出部１９０を自身の弾性変形によって乗り越える様子が時系列的に側面図で示されている。
【０３１０】
具体的には、コーン部１７４は、それの辺１７９において、入隅１８２の上向き面に接触しつつ、ボルト露出部１９０に接近する。続いて、コーン部１７４は、そのボルト露出部１９０に接触すると、コーン部７４のうち、そのボルト露出部１９０と接触する部分が、そのボルト露出部１９０を弾性的に乗り越える。その後、コーン部１７４は、ボルト露出部１９０の乗り越えを完了すると、自身の弾性により、原形状に復元する。
【０３１１】
その結果、洗浄ガン１１０は、それの移動（掃射）経路上にボルト露出部１９０のような障害物が存在していても、それを弾性的に乗り越えることが可能であるため、洗浄ガン１１０は、それの高さ位置をほぼ維持しつつ、入隅１８２の表面の高圧洗浄剥離を行いつつ、入隅１８２に沿って移動させることが可能となる。その結果、洗浄ガン１１０を操作する作業者の負担が軽減され、それにより、作業効率が向上する。
【０３１２】
同図（ｃ）には、フード１７０のうちのコーン部１７４がボルト露出部１９０を乗り越える際に自身が弾性変形する様子が正面図で示されている。
【０３１３】
＜フードが弾性を有することによる他の効果＞
【０３１４】
本実施形態においては、上述のように、フード１７０がそれの少なくとも先端部において弾性を有する。その結果、作業者は、フード１７０がそれの先端部において少なくとも部分的に構造物１２の表面に接触する状態（例えば、フード１７０がそれの先端円周においてほぼ全体的に構造物１２の表面に接触し、それにより、フード１７０内の噴射空間が構造物１２の表面によってほぼ遮蔽される状態）で、そのフード１７０の全体としての位置を変えることなく、洗浄ガン１１０の狙いの向きおよび狙い点の位置を変えること、すなわち、角度操作および位置操作が可能である。以下、このことを具体的に説明する。
【０３１５】
構造物１２は、それの表面に突出部を有する場合があり、その突出部の一例が、図１３を参照して前述したボルトである。その突起部が例えばボルトのように、形状が立体的である物体である場合には、その突起部の周囲部（例えば、突起部の外周面と、構造物１２の表面のうちその突起部の周囲に隣接する環状領域）すなわち例えばボルト回り部を高圧洗浄することが必要である場合がある。
【０３１６】
そして、ボルト回り部の高圧洗浄のために、フード１７０が剛体であると、そのフード１７０がボルトやそれの周辺部材に接触してしまうと洗浄ガン１１０の角度操作および位置操作が阻害されてしまうため、作業者は、フード１７０が構造物１２に接触しないように、洗浄ガン１１０の瞬間的な狙い点がボルト回り部に沿って公転しつつ、その洗浄ガン１１０のグリップ部１３０がボルト中心線回りを公転するように洗浄ガン１１０を操作するというように複雑な作業を要求される。
【０３１７】
これに対し、フード１７０が少なくとも先端部において弾性を有すると、そのフード１７０がボルトやそれの周辺部材に接触しても洗浄ガン１１０の角度操作も位置操作も阻害されずに済むため、作業者は、フード１７０が構造物１２に接触する状態が維持される（その結果、噴射距離Ｄも維持される）ように、洗浄ガン１１０の瞬間的な狙い点がボルト回り部に沿って公転しつつ、その洗浄ガン１１０が首振り運動するように、洗浄ガン１１０を操作するというように単純な作業しか要求されずに済む。
【０３１８】
したがって、本実施形態によれば、フード１７０が少なくとも先端部において弾性を有するため、洗浄ガン１１０でボルト回り部を高圧洗浄するために作業者に要求される操作に関してそれの運動形態が単純化され、作業者の負担が軽減されて作業効率が向上するという効果が得られる。
【０３１９】
＜洗浄ガンの洗浄力特性＞
【０３２０】
図１４（ａ）には、洗浄ガン１１０の複数の洗浄力特性として、噴射水量と衝撃圧力との関係が概念的にグラフで表されており、同図（ｂ）には、噴射角度θと衝撃圧力との関係が概念的にグラフで表されている。
【０３２１】
ここに、「噴射水量」は、洗浄ガン１１０の噴射ノズル１５４から噴射される洗浄水の単位時間当たりの水の量（Ｌ／ｍｉｎ）を意味する。また、「衝撃圧力」は、洗浄ガン１１０から高圧噴射された洗浄水が構造物１２の表面に衝突することに起因してその表面に発生する圧力（ｋｇｆ／ｃｍ２）を意味する。また、「噴射角度」は、図１１（ａ）に例示するように、噴射ノズル１５４から洗浄水が噴出する際にその洗浄水が描く扇形スプレーパターンのうちの頂角θを意味する。
【０３２２】
同図（ａ）および（ｂ）に示すように、洗浄ガン１１０においては、噴射水量が多いほど、衝撃圧力が高くなり、また、噴射角度θが小さいほど、衝撃圧力が高くなる。
【０３２３】
図１５（ａ）には、洗浄ガン１１０の複数の別の洗浄力特性として、噴射圧と衝撃圧力との関係が概念的にグラフで表されており、同図（ｂ）には、噴射距離Ｄと衝撃圧力との関係が概念的にグラフで表されている。
【０３２４】
ここに、「噴射圧」は、洗浄水が噴射ノズル１５４から噴射するときに洗浄水に発生する圧力（例えば、噴射ノズル１５４における圧力）を意味する。また、「噴射距離」は、図１１（ａ）に例示するように、噴射ノズル１５４と洗浄水の衝突面すなわち標的洗浄面との間の距離Ｄを意味する。
【０３２５】
同図（ａ）および（ｂ）に示すように、洗浄ガン１１０においては、噴射圧が高いほど、衝撃圧力が高くなり、また、噴射距離が短いほど、衝撃圧力が高くなる。
【０３２６】
図１６には、洗浄ガン１１０が、フード１７０が装着されていない状態で、洗浄水を噴射して洗浄面に衝突させる際に洗浄水が飛散する複数の場所および複数の向きが概念的に斜視図で表されている。
【０３２７】
噴射された洗浄水が洗浄面に衝突する前に飛散する洗浄水の量が減少すれば、洗浄水が洗浄面に衝突した後にそこから跳ね返って飛散する洗浄水の量も減少し、それに付随し、その飛散する洗浄水内に混入した塗膜片がその洗浄水と共に飛散する塗膜片の量も減少する。
【０３２８】
そのため、本実施形態においては、高圧洗浄時、洗浄ガン１１０が、噴射直後に洗浄水が側方に飛散することを防止するためのフード１７０を備えている。
【０３２９】
さらに、本実施形態においては、高圧洗浄中、作業者が、洗浄ガン１１０を、フード１７０の先端部のうちの少なくとも一部において洗浄面に接触しつつ洗浄面に沿って移動させる。すなわち、洗浄ガン１１０がフード１７０において洗浄面に接触しつつ掃射される接触モードが実現されるのである。
【０３３０】
その結果、本実施形態においては、高圧洗浄中、フード１７０と洗浄部位としてのアングル材１８０との間の密着性が増し、両者間の不要なすきまが減少する。したがって、たとえ洗浄水が正規の洗浄領域から側方に外れた領域に衝突してそこから跳ね返るために飛散しようとしても、その飛散しようとする洗浄水がフード１７０によって捕捉される。
【０３３１】
よって、高圧洗浄時、前記接触モードにおいて、構造物１２から跳ね返って飛散しようとする洗浄水がフード１７０によって捕捉され、その結果、洗浄水との衝突によって構造物１２から除去された塗膜片が、跳ね返る洗浄水によって運搬されて飛散する量も減少する。この効果は、衝突前の洗浄水の飛散量の減少に依存せずに実現される。
【０３３２】
さらに、本実施形態においては、高圧洗浄中、作業者が、洗浄ガン１１０をフード１７０の先端部のうちの少なくとも一部において洗浄面に接触させつつ、洗浄面に沿って移動させれば、作業者が特に意識することなく、洗浄ガン１１０の実際の噴射距離Ｄがほぼ一定に維持される。その結果、噴射圧もほぼ一定に維持され、それにより、高圧噴射による効果が安定化する。
【０３３３】
＜噴流スクレーパという新規の思想＞
【０３３４】
ところで、洗浄ガン１１０の衝撃圧力を高めるために最も簡単なアプローチは洗浄ガン１１０の噴射水量を増加させることである。しかし、噴射水量が多いほど、洗浄ガン１１０の使用水量が増加して作業効率が低下するおそれがあり、また、噴射水量が多いほど、高圧洗浄中に洗浄水の飛散量および塗膜片の飛散量が増加するおそれがある。
【０３３５】
そこで、本実施形態においては、衝撃圧力を高めるために、噴射水量を最小化しつつ、噴射圧を高め、噴射距離を短くし、噴射角度を小さくするというアプローチが取られている。
【０３３６】
さらに、本実施形態においては、洗浄水の噴射（吹付け）を平吹き（扇形噴霧）として実現するとともに、噴射ノズル１５４の噴射孔１５６の幅寸法である孔幅Ｗを最小化し、それにより、洗浄水が、円形でも楕円形でもなく、細長い瞬間的な洗浄領域で洗浄面に衝突し、それにより、噴射水量を最小化しつつ、衝撃圧力を増加させるように洗浄ガン１１０が設計されている。
【０３３７】
さらに、本実施形態においては、噴射中の洗浄ガン１１０を、それの洗浄領域と交差する向きに、洗浄面上を掃射（スイープ、掃引）し、それにより、概して１次元的な形状を有する洗浄領域を２次元的または３次元的な形状を有する洗浄領域に展開する。
【０３３８】
よって、洗浄ガン１１０からのスプレーパターンの先端部であって洗浄面に衝突する部分は、そもそも形態可変の流体より構成されるものでありながら、細長い瞬間的な洗浄領域でかつ高圧で洗浄面に衝突し、その結果、あたかも形態不変の剛体としてのスクレーパと同じ機能を有することから、本実施形態における独自の洗浄方式を「噴流スクレーパ」と称する。
【０３３９】
なお付言するに、この噴流スクレーパという概念は、洗浄ガン１１０とは異なる洗浄ガンと組み合わせて採用したり、洗浄ガンに該当しない全く別のものと組み合わせて採用したり、単独で採用したりすることが可能である。
【０３４０】
さらに付言するに、洗浄ガン１１０は、上述の例においては、それのフード１７０において構造物１２の表面に接触しつつ移動する接触モードで使用されるが、そのような接触なしで移動する非接触モードで使用してもよい。
【０３４１】
洗浄ガン１１０を接触モードで使用すれば、噴射直後の洗浄水の飛散量が減少するという効果が得られる。これに対し、洗浄ガン１１０を非接触モードで使用すれば、噴射直後の洗浄水の飛散量が減少するという効果が得られる。
【０３４２】
同じ構造物１２に対し、それのすべての予定洗浄面を接触モードのみで洗浄してもよいし、すべての予定洗浄面を非接触モードのみで洗浄してもよい。また、同じ構造物１２に対し、それのすべての予定洗浄面のうち、あるエリアは接触モードで洗浄し、別のエリアは非接触モードで洗浄するというように、一連の高圧洗浄中、実際に使用するモードを接触モードと非接触モードとに交互に切り換えてもよい。
【０３４３】
以上説明した事情を背景にして、洗浄ガン１１０については、上述の噴流スクレーパを実現するために、５つの主要な設計変数が次のように具体化される。
【０３４４】
噴射圧：約８０−約２５０ｋｇｆ／ｃｍ２（例えば、超高圧の領域（例えば、８００ｋｇｆ／ｃｍ２または１，０００ｋｇｆ／ｃｍ２を超える領域）に到達しない高圧噴射領域）
【０３４５】
噴射距離Ｄ：約５０−約２００ｍｍ（例えば、２００ｍｍまたは３００ｍｍを超えない近接噴射領域）
【０３４６】
噴射角度θ：約１０−約１５度（例えば、２０度を超えない狭角噴射領域）
【０３４７】
噴射水量：約８−約２０Ｌ（リットル）／ｍｉｎ（例えば、３０Ｌ／ｍｉｎ、４０Ｌ／ｍｉｎまたは５０Ｌ／ｍｉｎを超えない少水量噴射領域）
【０３４８】
孔幅（ノズル幅）Ｗ：約０．２−約０．６ｍｍ（例えば、０．７ｍｍ、１ｍｍまたは２ｍｍを超えない狭幅噴射領域）
【０３４９】
それらの数値を選択することにより、洗浄ガン１１０は、高圧噴射、近接噴射、狭角噴射、少水量噴射および狭幅噴射を実現する。
【０３５０】
以上要するに、本実施形態においては、洗浄水を高圧で噴射して構造物１２の表面を洗浄することによってその構造物１２の表面から既存塗膜１４を除去する塗膜除去用高圧洗浄方法として、次のいくつかの工程を有するものが実施される。
【０３５１】
高圧噴射工程：洗浄ガン１１０を作動させることにより、洗浄水を平吹き用の噴射ノズル１５４から扇状のスプレーパターンで高圧噴射し、それにより、洗浄水を細長い瞬間的な洗浄領域で構造物１２の表面に衝突させる。
【０３５２】
掃射工程：洗浄ガン１１０を掃射することにより、瞬間的な洗浄領域をそれと交差する向きに移動させ、それにより、構造物１２の表面上において、１次元的な瞬間的な洗浄領域を２次元的または３次元的な洗浄領域に展開する。
【０３５３】
本発明者は、洗浄ガン１１０の試作品を用い、構造物１２の一例としての鉄塔に対して、剥離剤を用いた塗膜の化学的除去後に今回の高圧洗浄による物理的除去を行う場合のその高圧洗浄の効果を確認するために試験を行った。
【０３５４】
その試験の結果、本発明者は、次の複数の効果を確認した。
【０３５５】
１．物理的除去を手作業で行う場合および回転工具を用いて行う場合より、作業内容が単純化して作業時間が短縮し、それにより、必要な作業員数が減るとともに各作業者の負荷が軽減された。
【０３５６】
２．物理的除去のために構造物１２に適用される物体が水というフレキシブルな（相手物体への追従性が高い）流体であるため、塗膜除去が可能な対象部位の選択肢の範囲が各対象部位の形状によって制限されずに済み、構造物１２のうち狭窄部位、形状複雑部位および作業困難部位でも、塗膜除去が良好に行われた。
【０３５７】
３．構造物１２の素地である亜鉛メッキ層が損傷されずに済み、よって、構造物１２について良好な素地調整が行われた。
【０３５８】
４．高圧洗浄により、それに先行して構造物１２に塗布された剥離剤も除去されるため、その剥離剤の残存分により、構造物１２について後続する再塗装時に塗料の付着不良が発生することが回避された。
【０３５９】
５．塗膜除去作業の終了後に構造物１２について行われる再塗装に先立ってその構造物１２について通常行われる洗浄作業が省略可能となった。
【０３６０】
６．高圧洗浄に先立ち、高圧源１２４を地上に設置したまま、前記鉄塔のうちの作業場所である高所に、洗浄ガン１１０とホース１２２とを荷揚げすれば足り、その結果、その高所に持ち込むべき工具や機材の数および重量が減少した。
【０３６１】
なお付言するに、噴射圧の設定に際しては、複数の効果の間のトレードオフがある。すなわち、噴射圧を高く設定すれば、既存塗膜１４がより確実に構造物１２の表面から除去される反面、洗浄水および塗膜片のそれぞれの飛散量が増加する傾向があるのである。
【０３６２】
しかし、本実施形態においては、高圧洗浄が構造物１２の表面に対して単独で実施されるのではなく、その実施に先立ち、剥離剤の塗布による膨潤軟化が既存塗膜１４に対して行われるから、高圧洗浄による同じ塗膜除去効果を、より低い噴射圧で達成することが容易となる。
【０３６３】
さらに付言するに、本実施形態においては、洗浄ガン１１０が、超高圧の領域に到達しない噴射圧で洗浄水を噴射して高圧洗浄を行うように使用されるが、これに代えて、同じ洗浄ガン１１０を、超高圧の領域に属する噴射圧で洗浄水を噴射して高圧洗浄を行うように使用してもよい。この意味において、「高圧」という用語は、ここでは、「超高圧」という概念を含むように解釈される。
【０３６４】
＜廃水処理ユニット＞
【０３６５】
図１７（ａ）には、図９における廃水処理を実施するために使用される廃水処理ユニット２００の一部としての二重シート２０２の一例が足場２１０と共に斜視図で示されており、同図（ｂ）には、二重シート２０２のうちの集水シート２２２が側面図で示されている。
【０３６６】
足場２１０は、よく知られているように、支持面（基礎面）の一例としての地面から垂直に延びる複数本の柱材２１２と、それら柱材２１２により、水平方向に延びる姿勢で懸架（支持）される床材２１４であって作業者の足を下方から支持して作業者が洗浄ガン１１０を用いて高圧洗浄作業を行うこと可能にするものと、図示しない複数本の手すりとを含む複数の部材を有するように構成される。
【０３６７】
足場２１０は、図示しないが、被洗浄対象物の一例である構造物１２を洗浄剥離する作業者の足場として提供され、よって、足場２１０は、通常、地上に、構造物１２に隣接するように設置される。
【０３６８】
二重シート２０２は、作業者のために構造物１２に設置された足場２１０に、それの床材２１２より下方の位置に設置される。その二重シート２０２は、上側のろ過シート２２０と下側の集水シート２２２とであってそれぞれ平面視において互いにオーバーラップするように配置されるものによって構成される。
【０３６９】
＜ろ過シート＞
【０３７０】
ろ過シート２２０は、前記廃水を受け止めるとともにその廃水をろ過してその廃水から固形物としての塗膜片を捕捉して回収するように構成される。このろ過シート２２０は、フレキシブルなメッシュシートであり、前記複数本の手すりのうち選択された複数本の手すりにより、水平方向に張られて展開する状態で懸架される。このろ過シート２２０は、メッシュシートのメッシュにより、受け止められた廃水から塗膜片のうちの一部を捕捉する。
【０３７１】
具体的には、このろ過シート２２０の前記メッシュから、前記廃水のうちの洗浄水（真水）と、前記廃水に最初に混入した複数の塗膜片や破片のうち前記メッシュよりサイズが小さいものとが流出する。
【０３７２】
このろ過シート２２０によるろ過は、図１９に示す工程図において、「第１ろ過」という工程に相当する。このろ過シート２２０を通過した塗膜片や破片に含有される有害物質は、前記工程図において、「第２ろ過」および「第３ろ過」によって捕捉されて除去される。
【０３７３】
＜集水シート＞
【０３７４】
集水シート２２２は、ろ過シート２２０によるろ過後の廃水をろ過シート２２０から受け止めるとともにそのろ過後の廃水をそれの自重を利用して廃水出口２２４まで誘導するように構成される。この集水シート２２２は、フレキシブルなメッシュなしのシートによって主体的に構成されており、前記複数本の手すりのうち選択された複数本の手すりにより、水平方向に張られて展開する状態で懸架される。
【０３７５】
この集水シート２２２は、展開状態において、概して四辺形状を成し、それの２辺または４辺において、前記選択された複数本の手すり２１５（図１７（ｂ）参照）に連結される。その連結は、各手すり２１５と、この集水シート２２２のうち、対応する辺との間に隙間が発生しないように行われ、それにより、前記廃水がその隙間から漏れてしまうことが防止される。
【０３７６】
図１７（ｂ）に示すように、一例においては、この集水シート２２２のうち、該当する辺に、その辺に対して平行に延びる姿勢で、フレキシブルな細長い延長部２２３が接合される（例えば、縫い付けられる）。その延長部２２３は、対応する手すり２１５に巻き付けられて連結され、それにより、この集水シート２２２が足場２１０によって懸架される（吊り下げられる）。
【０３７７】
この集水シート２２２は、それの中央部において、その周辺部２２２ａより低い底部２２２ｂを有しており、全体として、概してすり鉢状を成している。ろ過シート２２０からの廃水をこの集水シート２２２が周辺部２２２ａにおいて受け取ると、その廃水は、その自重により、周辺部２２２ａに沿って下降し、やがて底部２２２ｂにおいて合流する。その底部２２２ｂに、廃水を下流に送り出すための廃水出口２２４が設置されている。
【０３７８】
＜凝集槽およびろ過枡＞
【０３７９】
図１８には、図１７に示す廃水処理ユニット２００のうちの残りの部分の一例が斜視図で示されている。
【０３８０】
集水シート２２０の廃水出口２２４には、概して垂直方向に延びる接続管２３０の上端が流体的に連通する状態で気密に接続される。その接続管２３０の下端は、前記廃水を足場２１０のうちの下部に位置するかまたは足場２１０から離れた所定の場所に輸送するドレン管２３２であって２次元的または３次元的に延びるものに流体的に連通する状態で気密に接続される。
【０３８１】
ドレン管２３２は、出口部２３４を例えば垂直に延びる姿勢で有する。その出口部２３４から排出される廃水が、凝集槽２４０内に送り込まれる。その凝集槽２４０は、廃水出口２２４から排出されたろ過後の廃水を回収して保存する。
【０３８２】
その凝集槽２４０においては、そこに収容されている廃水であって有害物質を含有するものに凝集剤、重金属不溶可剤および活性炭素粉等の吸着剤のうちの少なくとも一つが添加され、それにより、前記廃水のうちの所定の有害物質が凝集化させられる。それにより、前記廃水内に凝集物（フロック）が生成される。
【０３８３】
ここに、「凝集剤」は、予め選択された有害物質の複数の粒子を、荷電中和により、凝集させるために添加される。
【０３８４】
また、「重金属不溶化剤」は、例えば、廃水中の塗膜片中の重金属を原位置で固化・不溶化し、それにより、その廃水中の溶媒としての洗浄水への重金属の溶出を抑制し、その結果、塗膜片が捕捉されればそれと一緒に重金属も漏れなく捕捉されることを促進するために添加される。
【０３８５】
また、「活性炭等の吸着剤」は、イオン交換により、廃水中の重金属イオンを吸着して捕捉するために添加される。その活性炭は、複数の粒子として構成したりフィルタとして構成することが効果的である。
【０３８６】
それら３種類の重金属捕捉剤のうちのいずれを使用しても、廃水中に、重金属または重金属を含有する物体が捕捉されて凝集物を構成することになる。また、それら３種類の重金属捕捉剤のうちの２つ以上のものを、同じ廃水中に複合的に使用してもよい。複合使用により捕捉効果の向上および捕捉対象物質種類の広範化とが期待される。
【０３８７】
さらに、この凝集槽２４０においては、前記廃水と凝集剤とが撹拌され、それにより、沈殿物としての凝集物の量が増加する。この凝集槽２４０においては、上澄み液と沈殿物とが両者の比重差によりそれぞれ上下に分離される。
【０３８８】
ここに、「凝集、撹拌および分離」は、図１９に示す工程図において、「凝集・撹拌・分離」という工程に相当する。
【０３８９】
さらに、この凝集槽２４０においては、図示しないろ過部により、前記廃水がろ過され、それにより、その廃水のうち、沈殿物が捕捉され、その結果、上澄み液のみがこの凝集槽２４０から排出される。
【０３９０】
ここに、「ろ過」は、図１９に示す工程図において、「第２ろ過」という工程に相当する。
【０３９１】
凝集槽２４０から排出されたろ過後の廃水（上澄み液、処理水など）は、ろ過枡２４２内に送り込まれる。そのろ過枡２４２は、凝集槽２４０から排出された廃水をさらにろ過することにより、その廃水を、固形物としての有害物質と、その有害物質が除去された、ろ過後の廃水とに分別する。
【０３９２】
ここに、「ろ過」は、図１９に示す工程図において、「第３ろ過」という工程に相当する。
【０３９３】
図１９には、図９に示す廃水処理の一例であって上述したものが工程図で示されている。
【０３９４】
その廃水処理のうち、ステップＳ３１−３４は、前述した。
【０３９５】
その後、ステップＳ３５において、ろ過枡２４２内の廃水が、固形物としての有害物質（スラッジ（沈殿物））と、その有害物質が除去された、ろ過後の廃水（液体）とに分別される。
【０３９６】
続いて、ステップＳ３６において、上述のろ過後の廃水（液体）が、無害化されたものとして、排水されるか、または、ステップＳ３７において、その無害化された廃水が新たな洗浄水として再利用するために、図示しない水中ポンプ（例えば、タンク１２５（図１０参照）内に設置される）を用いてタンク１２５内に還流させられる。
【０３９７】
ここに、前記水中ポンプは、ろ過枡２４２（「ろ過部」の一例）を通過してそこから排出された無毒化廃水を新たな洗浄水として再利用する再利用手段に相当する。
【０３９８】
前記スラッジは、ろ過袋２４４内に詰込まれる。そのろ過袋２４４は、ろ過機能を有するフレキシブルな袋（例えば、メッシュシートが縫製されて成る袋）であり、これは、例えば、作業者が簡単に持ち運ぶことができるサイズを有するように構成される。
【０３９９】
続いて、ステップＳ３８において、そのろ過袋２４４を用いて前記スラッジが水切りされ、それにより、そのスラッジが、ろ過袋２４４のメッシュを通過する水分と、通過せずにろ過袋２４４内に残存する湿潤フロックとに分別される。
【０４００】
前記水分は、ろ過枡２４２を通過した水分と同等に取り扱われてもよいが、無毒化廃水として排水されてもよい。
【０４０１】
これに対し、前記湿潤フロックは、ろ過袋２４４と共に乾燥（放置して自然乾燥、または乾燥室内においてドライヤまたはヒータを用いて強制乾燥）させられて脱水され、それにより、その湿潤フロックが乾燥フロックに変化させられ、その結果、ろ過袋２４４に残存するフロックが減量化される。このとき、そのろ過袋２４４内には、乾燥フロックが残存する。
【０４０２】
その後、ステップＳ３９において、その乾燥フロックがろ過袋２４４から取り出され、その乾燥フロックが有害廃棄物として特定の場所で処分される。
【０４０３】
ここに、ろ過袋２４４（「ろ過部」の別の例）および前記ドライヤまたはヒータは、いずれも、ろ過袋２４４を通過せずにそこに残存する湿潤フロックであって有害物質を含有するものを脱水し、それにより、廃棄すべき有害物質廃棄物を減量化する減量化手段に相当する。
【０４０４】
ここに、「脱水」は、前記ドライヤまたはヒータを用いて行われるが、それに代わるかまたはそれに加えて、例えば、遠心分離機を用いて行ってもよい。
【０４０５】
なお付言するに、本実施形態においては、任意選択的な要素として、イオン交換繊維層またはイオン交換樹脂層が使用される。その層は、その層をろ過後の廃水（図１９に示す工程図においては、前記第２ろ過後の廃水および／または前記第３ろ過後の廃水）が通過すると、その廃水中の重金属イオンを捕捉して回収する。
【０４０６】
本発明者は、廃水処理ユニット２００の試作品を用い、剥離剤を用いた塗膜の化学的除去後に今回の高圧洗浄による物理的除去を行う場合において、廃水処理ユニット２００の効果を確認するために試験を行った。
【０４０７】
その試験の結果、本発明者は、次の複数の効果を確認した。
【０４０８】
１．高圧洗浄中に構造物１２から発生した塗膜片（剥離残片）の回収および特定の保管場所での塗膜片の集積が簡単となり、作業者に必要な工数が減少した。
【０４０９】
２．前記廃水から固形成分が複数回の段階的なろ過によって回収されて捕捉されるため、前記廃水の無毒化度が向上した。
【０４１０】
３．廃水処理ユニット２００が構造物１２への剥離剤の塗布前から現場２１０に設置されたため、剥離剤が構造物１２の表面上に塗布された後、風雨などに暴露されたことが原因で、塗布されている剥離剤が構造物１２から流れ落ちても、廃水処理ユニット２００によって捕捉され、それにより、廃水処理ユニット２００の外部への剥離剤の流出が阻止された。
【０４１１】
なお付言するに、上述の廃水処理ユニット２００は、洗浄ガン１１０とは異なる洗浄ガンと組み合わせて採用したり、洗浄ガンとは全く別のものと組み合わせて採用したり、単独で採用したりすることが可能である。
【０４１２】
＜別の塗膜剥離方法＞
【０４１３】
図２０には、図９に示す塗膜剥離方法の別の例が工程図で示されている。
【０４１４】
この工程図に示す塗膜剥離方法においては、図９に示すものとは異なり、高圧洗浄が２つの工程にそれぞれ存在する。
【０４１５】
それら工程は、予備高圧洗浄と本番（本格、正規）高圧洗浄とであり、それら２種類の高圧洗浄の間に図９に示すものと同じ湿式剥離が実施される。その本番高圧洗浄は、図９に示す高圧洗浄と同様にして実施される。この本番高圧洗浄の後に、図９に示すものと同じ廃水処理が実施される。
【０４１６】
予備高圧洗浄は、剥離剤が既存塗膜１４上に塗布される前に既存塗膜１４に対して行われる。この予備高圧洗浄は、洗浄ガン１１０を用いて洗浄水を既存塗膜１４に向かって噴射させ、それにより、既存塗膜１４の表面であって剥離剤が塗布される予定のものを清浄化するとともに、既存塗膜１４のうち、剥離剤の塗布前に構造物１２の表面から浮き上がっている部分を剥離して除去するために行われる。
【０４１７】
この予備洗浄工程の効果として、剥離剤の塗布に先立ち、構造物１２の表面に付着している既存塗膜１４の量および面積が予備高圧洗浄を行わない場合より減少するため、予備洗浄工程の実施後には、構造物１２の表面のうち剥離剤を塗布すべき面積が減少し、ひいては、構造物１２に必要な剥離剤の量が減少する。
【０４１８】
この予備洗浄工程のさらなる効果として、既存塗膜１４のうち構造物１２の素地から剥がれかけている部位とその素地との間に洗浄水が進入すると、その後に、その場所に剥離剤が塗布されると、その剥離剤が、剥がれかけている既存塗膜１４の裏面に付着し易くなる。これにより、剥離剤による既存塗膜１４の剥がれが促進され、剥離剤の効果が増加する。
【０４１９】
この効果は、洗浄ガン１１０が洗浄水を高温（例えば、６０℃を超えるか、８０℃を超えるか、９０℃を超えるか、沸点に到達する状態）にして構造物１２に高圧噴射し、その噴射された洗浄水からスチームが発生するようにすれば、助長される。具体的には、そのスチームという気体の方が、液体より相手部材への追従性が高いため、既存塗膜１４のうち構造物１２の素地から剥がれかけている部位とその素地との間に進入して浸透し易くなる。
【０４２０】
なお、洗浄ガン１１０の噴射圧の設定値の例として、予備高圧洗浄における第１の噴射圧は、本番高圧洗浄における第２の噴射圧より低圧となるように設定し、具体的には、その第２の噴射圧の約５０％未満、約６０％未満、約７０％未満、約８０％未満または約９０％未満であるように設定することが可能である。
【０４２１】
［第３実施形態］
【０４２２】
次に、本発明の例示的な第３実施形態を図面に基づいて詳細に説明する。ただし、第１および第２実施形態と共通する要素については、同一の名称または符号を使用して引用することにより冗長した説明を省略し、異なる要素についてのみ詳細に説明する。
【０４２３】
図２１には、本実施形態に従う塗膜剥離方法における高圧洗浄（例えば、図９におけるステップＳ２、図２０におけるステップＳ１０３など）を実施するために使用される塗膜除去用高圧洗浄ガンユニット（例えば、図１０、図１２−図１３に示す洗浄ガン１１０など）のうちのフード３００が斜視図で示されている。
【０４２４】
本実施形態に従う洗浄ガンユニット３１０は、洗浄水を噴射ノズルから高圧で噴射する洗浄ガン１１０と、その洗浄ガン１１０に装着され、概して中空薄肉円錐状を成すフード３００とを有するように構成される。
【０４２５】
そのフード３００は、噴射ノズル１５６を覆うとともにその噴射ノズル１５６から噴射方向に末広がり状に延びるとともに、基端部１７２とコーン部１７４とを有する。そのコーン部１７４は、洗浄ガン１１０に近い本体部３０２と、洗浄ガン１１０から離れた先端部３０４とを有するように構成される。
【０４２６】
フード３００は、一体成形品であり、よって、基端部１７２およびコーン部１７４は、いずれも、同一部材によって成形され、よって、本体部３０２および先端部３０４も、いずれも、同一部材によって成形される。
【０４２７】
さらに、フード３００は、弾性および光透過性を有する素材によって成形され、それにより、本体部３０２および先端部３０４は、いずれも、弾性および光透過性を有する。また、前記素材の一例は、透明弾性素材であり、その透明弾性素材の一例は、シリコーンである。
【０４２８】
さらに、フード３００は、断面形状として、円形を成すか、楕円形を成すか、長円形を成すか、または、当該フードの周方向における少なくとも一か所において角部を有するように非円形を成すように構成される。
【０４２９】
図示の例においては、フード３００は、断面形状として、フード３００の周方向における一か所において角部１７６を有するように非円形を成すように構成されている。具体的には、フード３００は、断面形状として、角部１７６と部分円周部１７８とがそれぞれの両端同士において互いに接合されて成る非円形（１つの閉じた枠）を成すように構成されている。
【０４３０】
先端部３０４は、弾性を有する環状薄肉部として構成される。その先端部３０４は、フード３００の先端面３０８から前記噴射方向とは概して逆向きに、かつ、先端部３０４と本体部３０２との境界線まで延びる複数本のスリット３１０により、複数の可動片３２０に分割される。
【０４３１】
各可動片３２０は、薄板状を成すとともに本体部３０２によって片持ち状にかつ弾性屈曲可能に支持される。各可動片３２０の形状は、薄板状を成す限り、平面を有するか、曲面を有するか、交差する２平面を有するかを問わない。
【０４３２】
いずれにしても、各可動片３２０は、複数本の線状エレメントから成るブラシとは異なり、平面的要素を有しており、その結果、素材が光透過性を有する限り、各可動片３２０も、素材の光透過性がある程度保存され、それにより、作業者が作業中に各可動片３２０を通過してフード３００の内部、例えば、構造物１２（図１参照）上の障害物（構造物１２のうちの平面部からの突出物など）を目視することが可能となる。
【０４３３】
ここに、「障害物」は、例えば、図１３において符号１９０で示すように、構造物１２に装着されたボルトのうちその構造物１２の表面から露出した部分にナットが締め付けられたものや、構造物１２の表面から露出したナットである。
【０４３４】
障害物１９０の一例が図２３に示されている。その例においては、障害物１９０が、構造物１２に装着されたボルト３２２のうちその構造物１２の表面から露出したボルト露出部３２４にナット３２６が締め付けられたものである。
【０４３５】
これに対し、各可動片３２０に代えてブラシをフード３００の先端部３０４に装着する場合には、そのブラシの各線状エレメントを構成する素材が光透過性を有していても、各線状エレメントが平面的要素を有しないため、光の屈折および乱反射による光の散乱が発生し、そのため、素材の光透過性が阻害される。
【０４３６】
複数本のスリット３１０は、それらスリット３１０が成形されない状態でフード３００の一体成形品が完成した後に、カッタ（図示しない）を用いた後加工を前記成形品に対して施すことによって形成してもよいし、フード３００の一体成形と一緒に、そのフード３００の目標成形形状の一部として成形してもよい。
【０４３７】
フード３００のうちの角部１７６は、各可動片３２０の高い柔軟性などの種々の観点から、次に例示するように、種々の形状を採用することが可能である。
【０４３８】
図２２（ａ）には、フード３００のうちの角部１７６の一例が角部３３０として部分的に断面図で示され、一方、同図（ｂ）には、フード３００のうちの角部１７６の別の例が角部３４０として部分的に断面図で示されている。
【０４３９】
角部３３０は、図２２（ａ）に示すように、図２１に示す角部１７６の形状に相当する形状を有する。具体的には、角部３３０は、概してＬ字状を成す断面を有する頂部可動片（アングル可動片）３３２を有する。その頂部可動片３３２は、２つの可動片３２０であって、図２２（ａ）に示す断面において、曲がり屋根状を成すように互いに交差する２本の仮想直線上において頂部可動片３３２にそれぞれ隣接するものを互いに接合する。
【０４４０】
角部３４０は、図２２（ｂ）に示すように、概して平板状を成す頂点可動片３４２を有する。その頂部可動片３４２は、２つの可動片３２０であって、互いに交差する２本の仮想直線上において頂部可動片３４２にそれぞれ隣接するものを互いに接合する。この頂部可動片３４２は、頂部可動片３３２とは異なり、概して平板状を成すため、頂部可動片３３２より高い曲り易さすなわち低い曲げ剛性を有する。
【０４４１】
同図（ａ）に示す例においては、実質的にすべての可動片３２０がいずれも平板状を成すように構成されるのに対し、同図（ｂ）に示す例においては、完全にすべての可動片３２０がいずれも平板状を成すように構成される。
【０４４２】
図２１に示すように、フード３００においては、角部１７６に似たものが他に２か所存在する。それら２か所は、フード３００において、角部１７６を構成する交差した２平面と、部分円周面１７８とが互いに接合する２か所である。それら２か所の角部の形状についても、頂部可動片３４２（または３４４）に内在する思想と同じものが適用される。
【０４４３】
洗浄ガン１１０は、フード３００の複数の可動片３２０のうちの１つまたは複数のものの先端面３０８において構造物１２の表面に接触する状態でその構造物１２に対して停止または移動させられることによって構造物１２を高圧洗浄することが可能である。
【０４４４】
各可動片３２０を正面図で示す図２３（ａ）に示すように、各可動片３２０の幅寸法Ｗは、障害物１９０を洗浄ガン１１０の進行方向に投影して得られる障害物１９０のシルエットの幅寸法より大きい。
【０４４５】
同図において、破線は、フード３００において、先端部３０４と本体部３０２との間の境界線を表しており、この線は、フード３００のうち、各可動片３２０が本体部３０２に対して弾性的に折れ曲がる際のヒンジとして機能する部分を示している。
【０４４６】
各可動片３２０を側面図で示す図２３（ｂ）に示すように、各可動片３２０の長さ寸法Ｌは、障害物１９０を洗浄ガン１１０の進行方向に投影して得られる障害物１９０のシルエットの長さ寸法より大きい。
【０４４７】
洗浄ガン１１０は、前記１つまたは複数の可動片３２０の先端面３０８において構造物１２の表面に接触する状態でその構造物１２に対して移動させられる際、その構造物１２にそれの表面から突出する障害物１９０が存在すると、前記１つまたは複数の可動片３２０のうち障害物１９０に対向するものが自身の弾性変形によって障害物１９０を乗り越えることが可能である。
【０４４８】
同図（ｃ）は、代表的な１つの可動片３２０の先端または表面（下向き面など）が構造物１２の標的洗浄面３５０に摺接しつつ洗浄ガンユニット３１０が標的洗浄面３５０を掃射する過程において可動片３２０が障害物１９０を乗り越える際の動的挙動を時系列的に示す側面図である。
【０４４９】
図示の例示的なシナリオにおいては、可動片３２０が、標的洗浄面３５０に押し付けられているために、同図（ａ）および（ｂ）に示す中立位置から傾斜した姿勢にある。この傾斜姿勢のまま、可動片３２０の先端または表面が標的洗浄面３５０に接触しつつ移動する。
【０４５０】
この過程においては、時刻ｔ１において、可動片３２０が障害物１９０に側方から接近し、やがて、可動片３２０が障害物１９０の側面に接触し、可動片３２０は障害物１９０から反力を受ける。その反力により、可動片３２０が本体部３０２に対して、障害物１９０から逃げる向きに弾性的に傾斜することが開始される。
【０４５１】
次に、時刻ｔ２において、可動片３２０が障害物１９０から逃げる向きに弾性的にさらに大きく傾斜し、それにより、やがて、可動片３２０の前向き面が障害物１９０の先端に接触する。その後、可動片３２０が障害物１９０の中心から離れることが開始され、やがて、可動片３２０の先端が障害物１９０の先端から離脱する。
【０４５２】
続いて、時刻ｔ３において、可動片３２０が、障害物１９０との接触が終了すると、弾性回復し、それにより、可動片３２０は、それの先端が標的洗浄面３５０に接触する状態に回復する。
【０４５３】
このように、本実施形態によれば、洗浄ガンユニット３１０によって掃射されるべき標的洗浄面３５０上に障害物１９０が存在していても、可動片３２０は、自身の弾性変形（前記ヒンジの弾性変形および可動片３２０自体の弾性変形）により、障害物１９０を乗り越え、それが終了すれば、標的洗浄面３５０に接触する状態に復元することが可能となる。
【０４５４】
よって、本実施形態によれば、作業者は、障害物１９０の出現に応答して洗浄ガンユニット３１０の高さ位置を調整することなく、フード３００と標的洗浄面３５０とを密着状態に維持しつつ、洗浄ガンユニット３１０で標的洗浄面３５０を掃射することが可能となる。
【０４５５】
その結果、本実施形態によれば、高圧洗浄時に、噴射後の洗浄水の飛散量および洗浄水との衝突によって構造物１２の素地から剥離された塗膜片の飛散量が減少する。
【０４５６】
以上、本発明のいくつかの実施形態を説明したが、本発明は、次に例示するように、他の実施形態で実施することが可能である。
【０４５７】
（１）一体型と分割型
【０４５８】
前述の実施形態においては、先端部３０４と本体部３０２とが、同一部材によって形成される一体型であるが、これに対し、別々の部材によって形成される分割型であってもよい。後者においては、先端部３０４と本体部３０２とで、使用する素材が異なってもよい。例えば、先端部３０４が、本体部３０２より低い曲げ剛性を有し、高い柔軟性を有するように構成してもよい。
【０４５９】
また、その分割型を採用する場合、例えば、先端部３０４を、フレキシブルで直線的なバンドであって一側面から幅方向の途中まで複数本のスリット３１０が形成されたものとして形成し、そのバンドを、湾曲させて、それの他側面において、本体部３０２の先端円周面に装着することが可能である。この場合、先端部３０４（前記バンド）と本体部３０２とで、使用する素材が異なってもよく、例えば、本体部３０２は、剛質素材で形成する一方、先端部３０４は、軟質素材で形成してもよい。
【０４６０】
また、分割型を採用する場合、本体部３０２は、再利用する一方、先端部３０４は、消耗品として、１回の作業ごとに廃棄してもよい。
【０４６１】
（２）素材の選択のバリエーション
【０４６２】
前述の実施形態においては、フード３００が、透明弾性素材としてのシリコーンによって構成されるが、他の透明弾性素材（例えば、ＰＥ，ＰＰ）を用いてもよいし、不透明または半透明の弾性素材を用いてもよい。その弾性素材としては、合成樹脂もあれば金属もある。
【０４６３】
（３）フード全周密着状態での掃射
【０４６４】
さらに、洗浄ガンユニット３１０は、構造物１２の標的洗浄面３５０を、それに対して直角な姿勢で、かつ、フード３００の先端部３０４がほぼ全周で標的洗浄面３５０に接触する状態で、掃射してもよい。
【０４６５】
これに対し、図２４に例示するように、洗浄ガンユニット３１０は、標的洗浄面３５０に対して傾斜する姿勢で掃射してもよい。この場合、フード３００の複数の可動片３２０は、同図において左側（縮み側）においては、外向きに折れ曲がるのに対し、右側（伸び側）においては、ほぼ中立位置にあるというように、非対称姿勢となることが可能である。これにより、洗浄ガンユニット３１０が直角姿勢にあるか傾斜姿勢にあるかを問わず、フード３００の先端部３０４が全周で標的洗浄面３５０に接触する状態を確保することが容易となる。
【０４６６】
（４）アングル材の内２面または外２面の同時掃射
【０４６７】
図２５（ａ）および（ｂ）には、それぞれ、洗浄ガンユニット３１０が、構造物１２としてのアングル材のうちの、標的洗浄面３５０としての内２面および外２面を同時に掃射する様子が示されている。
【０４６８】
いずれの掃射シナリオにおいても、構造物１２が、ほぼ垂直に延びており、前記掃射は、作業者が洗浄ガンユニット３１０を上側から下側に向かって移動させることによって行われる。その掃射状態において、フード３００の先端部３０４は、角部１７６が上側に位置する一方、部分円筒面１７８が下側に位置する姿勢で、ほぼ全周で内２面に接触する。
【０４６９】
具体的には、先端部３０４は、角部１７６において、それの２辺１７９，１７９がほぼ直線的に延びる姿勢を維持しつつ、対応する複数の可動片３２０が外向きに折れ曲がり、それにより、角部１７６がほぼ全体的に内２面または外２面に密着する。これに対し、先端部３０４は、部分円筒面１７８において、内２面または外２面に倣うように変形するとともに、対応する複数の可動片３２０が外向きに折れ曲がり、それにより、角部１７６が全体的に内２面または外２面に密着する。
【０４７０】
前記掃射状態において、角部１７６は、部分円筒面１７８より確実に内２面または外２面に接触するため、掃射中、洗浄ガン１１０から噴射した洗浄水から飛散した飛沫が、角部１７６と内２面または外２面との間から漏れることが確実に抑制される。これに対し、洗浄ガン１１０から噴射した洗浄水であって内２面または外２面から跳ね返ったものは、構造物１２から除去された塗膜片と共に、部分円筒面１７８と内２面または外２面との間の隙間や可動片３２０の間の隙間から漏れ出して落下する。
【０４７１】
（５）可動片の幅寸法の設定方法の他のバリエーション
【０４７２】
図２３（ａ）に示す例においては、可動片３２０の幅寸法Ｗが、障害物１９０のシルエット幅寸法より大きくなるように設定されるが、そのシルエット幅寸法より小さくなるように設定してもよい。具体的には、例えば、そのシルエット幅寸法の１／２から１／３までの範囲内の寸法に設定してもよい。
【０４７３】
このように可動片３２０の幅寸法Ｗを障害物１９０のシルエット幅寸法より小さくなるように設定すれば、障害物１９０を乗り越えるために中立位置から折れ曲がる可動片３２０とその隣の可動片３２０であって中立位置にあるものとの間の隙間ができる限り障害物１９０によって塞がれることになる。
【０４７４】
これに対し、可動片３２０の幅寸法Ｗが障害物１９０のシルエット幅寸法より大きくなるように設定される場合には、障害物１９０を乗り越えるために、連続した複数の可動片３２０が中立位置から折れ曲がることが必要であると、障害物１９０にほとんど接触しないにもかかわらず無駄に折れ曲がる可動片３２０が存在する可能性があり、その場合、その無駄な可動片３２０と、その隣の可動片３２０であって中立位置にあるものとの間の隙間が、障害物１９０によって全くまたはほとんど塞がれることなく存在することになり、噴射後の洗浄水から飛散する飛沫がその隙間から漏れる可能性がある。
【０４７５】
（６）フードの装着方法
【０４７６】
図２６には、フード３００を洗浄ガン１１０に装着する方法の一例が部分正面断面図で示されている。洗浄ガン１１０は、この例においては、筒部１１４を有し、その筒部１１４は、複数の筒部材から成り、それら筒部材がカプラ４００（筒部１１４より大径である大径部の一例。接続具の一例）によって接続されている。
【０４７７】
図示の例においては、使用状態において、筒部１１４より大径のノズル部１５０が、フード３００の内部空間内に存在し、そのノズル部１５０のうちの後向き面が、フード３００の内周面のうちの底部４２０に接触する。それにより、フード３００が筒部１１４に対して少なくとも軸方向に位置決めされる。
【０４７８】
そして、フード３００を筒部１１４に装着するために、作業者は、フード３００を、使用状態と同じ姿勢で、筒部１１４の後端部から挿入する。このとき、フード３００のうちの基端部１７２の内部通路内に筒部１１４を挿入する。
【０４７９】
その後、作業者は、筒部１１４より大径のカプラ４００が基端部１７２内を通過するように、フード３００を筒部１１４に対して軸方向に前進させる。このとき、基端部１７２は、自身の弾性変形により、カプラ４００を乗り越えることが必要であるかもしれない。
【０４８０】
続いて、作業者は、ノズル部１５０のうちの後向き面４１０が、フード３００の内周面のうちの底部４２０に接触するまで、フード３００を筒部１１４に対して軸方向に前進させる。以上で、フード３００の装着作業が完了する。
【０４８１】
（７）フードの折り曲げ加工
【０４８２】
図２７には、フード３００を、型を用いる成形ではなく、折り曲げ加工によって製作する方法の一例が示されている。その製作方法のためのシート状のブランク材５００の一例を示す平面図である。
【０４８３】
ブランク材５００に対し、パンチ（図示しない）によって１回の打ち抜き可能が行われる。これにより、１枚のブランク材５００から、通常、複数枚の打ち抜き品５１０（半製品）が形成される。打ち抜き品５１０は、フード３００が平面展開されたときの形状を有するが、打ち抜き品５１０は、それを折り曲げて両端部を結合する２つの部分５２０が、フード３００に付加されている。それら部分５２０は、ファスナ、例えば、面ファスナ、スナップ、ボタン、マグネット、フックなどを用いて着脱可能または着脱不能に結合される。
【０４８４】
打ち抜き品５１０は、工場または作業現場において、作業者によって筒状に折り曲げられ、その状態で前記ファスナによって２つの部分５２０，５２０が結合され、これにより、１つのフード３００が完成する。
【０４８５】
（８）可動片のヒンジ
【０４８６】
図２８に例示するように、各可動片３２０の基端部と本体部３０２との接合部であってヒンジ５５０として機能するものの両面または片面に曲げ剛性低下部（例えば、薄肉部、ミシン目（パーフォレーションなど））が局所的に形成される。それにより、ヒンジ５５０の折れ曲がり性が向上する。
【０４８７】
（９）複数の実施形態による種々の効果
【０４８８】
前述の第２実施形態においては、フード３００の断面を、角部１７６を有するように非円形とするという第１の特徴が採用されているのに対し、前述の第３の実施形態においては、その第１の特徴と、フード３００の先端部３０４を複数の可動片３２０として構成するという第２の特徴とが同時に採用されている。
【０４８９】
第１の特徴によれば、例えば、図２５を参照して前述したように、構造物１２がアングル材である場合に、洗浄水の飛散が防止される状態で、内２面または外２面を同時に掃射することが容易となるという効果が得られる。
【０４９０】
これに対し、第２の特徴によれば、フード３００と標的洗浄面３５０との密着状態を維持しつつ、フード３００が障害物１９０を容易に乗り越えることが可能となるという効果と、標的洗浄面３５０が一平面でなくても、フード３００と標的洗浄面３５０との密着状態を容易に実現できるという効果とが得られる。
【０４９１】
さらに、第２の特徴によれば、可動片３２０に代えてブラシを用いる場合とは異なり、噴射後の洗浄水によって既存塗膜１２から除去された塗膜片が原因で、可動片３２０の柔軟性すなわち屈曲性が阻害されることが軽減され、その結果、可動片３２０が標的洗浄面３５０に密着状態で追従する性能が低下しないという効果が得られる。ブラシを用いる場合には、塗膜片の粘性とも相まって、ブラシのうちの線状エレメント間の隙間が狭いために、その塗膜片がエレメント間に詰まって固着し、そのため、ブラシの柔軟性が阻害され易い。そのため、ブラシを用いる場合には、そのブラシが標的洗浄面３５０に密着状態で追従する性能が低下する。
【０４９２】
そして、本発明は、前述の第３実施形態のように、上述の第１の特徴と第２の特徴とが同時に採用される態様で実施してもよいし、前述の第２実施形態のように、第１の特徴のみが採用される態様で実施してもよいし、第２の特徴のみが採用される態様で実施してもよい。
【０４９３】
以上、本発明の例示的な実施の形態のいくつかを図面に基づいて詳細に説明したが、これらは例示であり、前記［発明の概要］の欄に記載の態様を始めとして、当業者の知識に基づいて種々の変形、改良を施した他の形態で本発明を実施することが可能である。
【要約】
【課題】洗浄ガンを用いて洗浄水を高圧噴射して構造物の素地から既存塗膜を剥離して洗浄する際に、噴射後の洗浄水の飛散量および／または洗浄水との衝突によって構造物の素地から剥離された塗膜片の飛散量を減少させる。
【解決手段】洗浄ガンにフード３００を装着し、そのフードは、弾性を有し、全体形状としては、概して中空薄肉円錐状を成し、断面形状としては、内角が直角、鋭角または鈍角となるように一端同士において突き当たる２辺１７９，１７９より成る、概して三角形状を成す角部１７６と前記２辺の他端同士をつなぐように延びる曲線部１７８とが合体して成る非円形断面形状または円形断面形状とされている。作業者は洗浄ガンを、フードの先端面がほぼ全周でまたは角部に対応する部分などの一部で部分的に構造物１２の標的洗浄面としての入隅部１８２に接触する状態を維持しつつ、その入隅部に沿って掃射する。
【選択図】図２５【図１】
0006937001.tif 000002
【図２】
0006937001.tif 000003
【図３】
0006937001.tif 000004
【図４】
0006937001.tif 000005
【図５】
0006937001.tif 000006
【図６】
0006937001.tif 000007
【図７】
0006937001.tif 000008
【図８】
0006937001.tif 000009
【図９】
0006937001.tif 000010
【図１０】
0006937001.tif 000011
【図１１】
0006937001.tif 000012
【図１２】
0006937001.tif 000013
【図１３】
0006937001.tif 000014
【図１４】
0006937001.tif 000015
【図１５】
0006937001.tif 000016
【図１６】
0006937001.tif 000017
【図１７】
0006937001.tif 000018
【図１８】
0006937001.tif 000019
【図１９】
0006937001.tif 000020
【図２０】
0006937001.tif 000021
【図２１】
0006937001.tif 000022
【図２２】
0006937001.tif 000023
【図２３】
0006937001.tif 000024
【図２４】
0006937001.tif 000025
【図２５】
0006937001.tif 000026
【図２６】
0006937001.tif 000027
【図２７】
0006937001.tif 000028
【図２８】
0006937001.tif 000029